(57)【特許請求の範囲】
【請求項１】
正極、負極及び電解質を有するマグネシウム二次電池において、
正極が、  式（VIII）
【化１】
0006528310.tif 000021
［式（VIII）中、Ｒ１’及びＲ３’は、それぞれ独立して、−ＣＯＯ−，−ＯＣＯ−，−ＣＯＮＨ−，−ＮＨＣＯ−，又は−Ｏ−で表される連結基、置換若しくは非置換の直鎖又は分枝の炭素数１〜２０のアルキレン基、並びに、連結基として−ＣＯＯ−，−ＯＣＯ−，−ＣＯＮＨ−，−ＮＨＣＯ−，及び−Ｏ−からなる群より選ばれるいずれか一つ又は二つを有する置換若しくは非置換の直鎖又は分枝の炭素数１〜１９のアルキレン基、からなる群より選ばれるいずれか一つを表し、Ｒ２’は、置換若しくは非置換の直鎖又は分枝の炭素数２〜２０のアルキレン基、主鎖中に−Ｏ−を１以上有する置換若しくは非置換の直鎖又は分枝の炭素数２〜２０のアルキレン基、置換又は非置換の芳香族基、置換又は非置換の炭素数３〜７のシクロアルキレン基、及び次式
【化２】
0006528310.tif 000022
（式中、ｎ５及びｎ６は、それぞれ独立して、１〜４のいずれかの整数であり、
破線の結合はベンゼン環の３位又は４位に結合することを表す）で表される基
からなる群より選ばれるいずれか一つを表す］で表されるジアリル化合物、又は式（IX）
【化３】
0006528310.tif 000023
（式中、Ｒ４’は、置換又は非置換の直鎖又は分枝の炭素数５〜２０のアルキル基を表す］で表されるモノアリル化合物と、分子状硫黄（Ｓ８）とのモル比が１００：１〜０．０１：１のラジカル重合反応生成物であって、数平均分子量が５００〜１０，０００である含硫黄ポリマー又は五酸化バナジウムであり、
負極がマグネシウム金属であり、
電解質が
（１）式（Ｉ）
【化４】
0006528310.tif 000024
（式中、Ｒ１及びＲ２は、同一又は異なって、−Ｏ−、−ＣＯ−、−ＣＯＯ−又は−ＣＯＮＨ−を有していてもよい、飽和又は部分不飽和の、直鎖又は分岐鎖の、炭素数１〜１５の炭化水素基を表し、ｎ１は、３又は４の整数を表す。ｎ２は１〜３０の整数を表す。）で表される部分構造の環状部に、
式（II）
【化５】
0006528310.tif 000025
（式中、Ｒ３及びＲ４は、同一又は異なって、−Ｏ−、−ＣＯ−、−ＣＯＯ−又は−ＣＯＮＨ−を有していてもよい、飽和又は部分不飽和の、直鎖又は分岐鎖の、炭素数１〜１５の炭化水素基を表し、Ｚ−は対アニオンを表す。）、若しくは
式（II’）
【化６】
0006528310.tif 000026
（式中、Ｒ３及びＲ４は式（II）における定義と同じであり、Ｒ５は、求電子剤由来の残基を表す）で表される部分構造が串刺し状に包接されてなる単位（Ａ）を有するロタキサンネットワークポリマー、又は前記単位（Ａ）及びラジカル重合性モノマー由来の単位（Ｂ）を有するロタキサンネットワークポリマー、及び
（２）マグネシウム塩を含む電解質溶液
を含むことを特徴とするポリマーゲル電解質
であるマグネシウム二次電池。
【請求項２】
（１）ロタキサンネットワークポリマーの単位（Ａ）が、
式（III）
【化７】
0006528310.tif 000027
（式中、ｍは１〜１３の整数であり、点線部は、ベンゼン環の３位又は４位のいずれか一方に結合することを示す。ｎ２は１〜３０の整数を表す。）で表される部分構造の環状部に、
式（IV）
【化８】
0006528310.tif 000028
（式中、ｙは１〜１２の整数を、Ｚ−は対アニオンを表す。）で表される部分構造が串刺し状に包接されてなる単位であることを特徴とする請求項１に記載のマグネシウム二次電池。
【請求項３】
マグネシウム塩を含む電解質溶液が、Ｍｇ（ＴＦＳＡ）２のトリエチレングリコールジメチルエーテル（Ｔｒｉｇｌｙｍｅ）溶液である請求項１又は２に記載のマグネシウム二次電池。
【発明の詳細な説明】
【技術分野】
【０００１】
本発明は、ロタキサンネットワークポリマー及びマグネシウム塩を含む電解質溶液を含むポリマーゲル電解質に関し、また、当該電解質を用いたマグネシウム二次電池に関する。
【背景技術】
【０００２】
マグネシウム二次電池は、マグネシウム金属の高い理論容量（２２９０ｍＡｈ／ｇ）と豊富な資源量に加え安全性が高いことから、リチウムイオン二次電池を超える次世代の二次電池として期待されている。しかし、マグネシウムイオンは二価のイオンであることから、一価のリチウムイオンに比べ正極材料との相互作用（アニオンとの静電引力）が強く、電極反応（マグネシウム挿入脱離反応の速度）が極めて遅い点や、負極側では充放電の際に室温でマグネシウムの酸化被膜ができ、電解液と金属マグネシウムとの間の可逆的な溶解析出反応が起こりづらくなる点等、問題がある。そのため、前者の点に関しては、挿入脱離反応が早い正極材料の、後者の点に関しては、繰り返し溶解・析出ができる電解液が必要とされている。
【０００３】
マグネシウム二次電池に関して、正極にＭｇＦｅＳｉＯ４、負極にマグネシウム、電解液にＭｇ（ＴＦＳＡ）２／Ｔｒｉｇｌｙｍｅを用いたマグネシウム二次電池が報告されている（特許文献１）。しかし、特許文献１に報告されているマグネシウム二次電池は、作動温度が１００℃と高温であった。作動温度が高温である場合、電池の劣化を起こし、電池の寿命が短くなるという問題点がある。
【０００４】
他方、本願の出願人は、リチウム二次イオン電池において、包接型ネットワークポリマー（ロタキサンネットワークポリマー）と電解液から得られるポリマーゲル電解質は、電解液量を従来の５分の１程度に低減させても高いイオン伝導性を示すことを報告している（特許文献１）。ロタキサンネットワークポリマーは、環状分子（回転子：ｒｏｔａｔｏｒ）の開口部を直鎖状分子（軸：ａｘｉｓ）で串刺し状に貫通して環状分子を直鎖状分子で包接し、且つ環状分子が脱離しないように直鎖状分子の両末端に封鎖基を配置して成るポリマーである。
【０００５】
しかし、マグネシウム二次電池に、ロタキサンネットワークポリマーを含む電解質が使用できることは知られていない。
【先行技術文献】
【特許文献】
【０００６】
【特許文献１】国際公開２０１３／０９９２２４号パンフレット
【非特許文献】
【０００７】
【非特許文献１】"High energy density rechargeable magnesium battery using earth-abundant and non-toxic elements" Scientific Reports 4, Article number: 5622 Published 11 July 2014
【発明の概要】
【発明が解決しようとする課題】
【０００８】
本発明は、このような事情に鑑みてなされたものであり、マグネシウム二次電池に使用するための、負極においてマグネシウムが電解液との間で繰り返し溶解・析出ができる電解質を得ることを目的とする。
【課題を解決するための手段】
【０００９】
本発明者は、上記課題を解決すべく鋭意検討した結果、包接型ネットワークポリマー（ロタキサンネットワークポリマー）及びマグネシウム塩溶液を含む電解質をマグネシウム二次電池に使用すると、負極のマグネシウム金属と電解質との間でマグネシウムイオンが繰り返し溶解・析出できることを見いだし、本発明を完成するに至った。また、包接型ネットワークポリマー（ロタキサンネットワークポリマー）とマグネシウム塩溶液を含む電解質を使用したマグネシウム二次電池は、室温で作動することが明らかとなった。特に正極に有機硫黄材料を使用した場合は、大容量で安定的に充放電ができる、優れたマグネシウム二次電池を得ることができる。
【００１０】
すなわち、本発明は以下に関する。
［１］（１）式（Ｉ）
【化１】
0006528310.tif 000002
（式中、Ｒ１及びＲ２は、同一又は異なって、−Ｏ−、−ＣＯ−、−ＣＯＯ−又は−ＣＯＮＨ−を有していてもよい、飽和又は部分不飽和の、直鎖又は分岐鎖の、炭素数１〜１５の炭化水素基を表し、ｎ１は、３又は４の整数を表す。ｎ２は１〜３０の整数を表す。）で表される部分構造の環状部に、
式（II）
【化２】
0006528310.tif 000003
（式中、Ｒ３及びＲ４は、同一又は異なって、−Ｏ−、−ＣＯ−、−ＣＯＯ−又は−ＣＯＮＨ−を有していてもよい、飽和又は部分不飽和の、直鎖又は分岐鎖の、炭素数１〜１５の炭化水素基を表し、Ｚ−は対アニオンを表す。）、若しくは
式（II’）
【化３】
0006528310.tif 000004
（式中、Ｒ３及びＲ４は式（II）における定義と同じであり、Ｒ５は、求電子剤由来の残基を表す）で表される部分構造が串刺し状に包接されてなる単位（Ａ）を有するロタキサンネットワークポリマー、又は前記単位（Ａ）及びラジカル重合性モノマー由来の単位（Ｂ）を有するロタキサンネットワークポリマー
及び（２）マグネシウム塩を含む電解質溶液
を含むことを特徴とするポリマーゲル電解質。
［２］（１）ロタキサンネットワークポリマーの単位（Ａ）が、
式（III）
【化４】
0006528310.tif 000005
（式中、ｍは１〜１３の整数であり、点線部は、ベンゼン環の３位又は４位のいずれか一方に結合することを示す。ｎ２は１〜３０の整数を表す。）で表される部分構造の環状部に、
式（IV）
【化５】
0006528310.tif 000006
（式中、ｙは１〜１２の整数を、Ｚ−は対アニオンを表す。）で表される部分構造が串刺し状に包接されてなる単位であることを特徴とする上記［１］に記載のポリマーゲル電解質。
［３］マグネシウム塩を含む電解質溶液が、Ｍｇ（ＴＦＳＡ）２のトリエチレングリコールジメチルエーテル（Ｔｒｉｇｌｙｍｅ）溶液である上記［１］又は［２］に記載のポリマーゲル電解質。
［４］上記［１］〜［３］のいずれかに記載の電解質を用いることを特徴とするマグネシウム二次電池。
［５］正極が有機硫黄材料又は五酸化バナジウムであり、負極がマグネシウム金属であることを特徴とする上記［４］に記載のマグネシウム二次電池。
［６］正極が含硫黄ポリマーであることを特徴とする上記［５］に記載のマグネシウム二次電池。
【発明の効果】
【００１１】
本発明のポリマーゲル電解質をマグネシウム二次電池に用いることにより、充放電を繰り返し行うことができる。また、本発明のマグネシウム二次電池の作動温度は室温で作動するため、高温での作動により起こる電池の劣化を防ぐことができ、寿命が長い電池を得ることができる。さらに、本発明のマグネシウム二次電池の電解質は、ゲル電解質であるため、液漏れ防止効果があり安全である。
【図面の簡単な説明】
【００１２】
【図１】正極に有機硫黄材料を使用した実施例２で作成したマグネシウム二次電池の構造を表す図である。
【図２】正極に有機硫黄材料を使用した実施例２で製造したマグネシウム二次電池の充放電測定の結果を表す図である。
【図３】正極に五酸化バナジウムを使用した実施例２で製造したマグネシウム二次電池の充放電測定の結果を表す図である。
【発明を実施するための形態】
【００１３】
（ポリマーゲル電解質）
本発明のポリマーゲル電解質は、（１）ロタキサンネットワークポリマー及び（２）マグネシウム塩を含む電解質溶液を含むポリマーゲル電解質である。
【００１４】
（１）ロタキサンネットワークポリマー
本発明のポリマーゲル電解質に含まれるロタキサンネットワークポリマーは、−Ｎ＋Ｈ２−基を有するネットワークポリマー（ネットワークポリマーＰ）と−Ｎ＋Ｈ２−基が求電子剤により中和されたネットワークポリマー（ネットワークポリマーＱ）を包含する。また、本発明のポリマーゲル電解質は、国際公開２０１３／０９９２２４号パンフレットに記載のロタキサンネットワークポリマーを使用することができる。
【００１５】
［−Ｎ＋Ｈ２−基を有するネットワークポリマー（ネットワークポリマーＰ）］
本発明の中和前のネットワークポリマーは、下記式（Ｉ）で表される部分構造の環状部に、下記式（II）で表される部分構造が串刺し状に包接されてなる単位（Ａ）を有するネットワークポリマー（以下、「ネットワークポリマーＰ−１」という）、又は前記単位（Ａ）及びラジカル重合性モノマー由来の単位（Ｂ）を有するネットワークポリマー（以下、「ネットワークポリマーＰ−２」という）である。
【００１６】
【化６】
0006528310.tif 000007
【００１７】
式中、Ｒ１及びＲ２は、同一又は異なって、−Ｏ−、−ＣＯ−、−ＣＯＯ−又は−ＣＯＮＨ−を有していてもよい、飽和又は部分不飽和の、直鎖又は分岐鎖の、炭素数１〜１５の炭化水素基を表し、ｎ１は、３又は４の整数を表し、ｎ２は１〜３０の整数を表す。
Ｒ２は、エーテル結合を有するアルキレン基が結合している炭素原子から見て３位又は４位に結合しており、３位又は４位のいずれか一方のみでもよいし、又はそれらの混合物であってもよい。
【００１８】
【化７】
0006528310.tif 000008
【００１９】
式中、Ｒ３及びＲ４は、同一又は異なって、−Ｏ−、−ＣＯ−、−ＣＯＯ−又は−ＣＯＮＨ−を有していてもよい、飽和又は部分不飽和の、直鎖又は分岐鎖の、炭素数１〜１５の炭化水素基を表し、Ｚ−は対アニオンを表す。
【００２０】
Ｒ１、Ｒ２、Ｒ３及びＲ４で表わされる、「−Ｏ−、−ＣＯ−、−ＣＯＯ−又は−ＣＯＮＨ−を有していてもよい、飽和又は部分不飽和の、直鎖又は分岐鎖の、炭素数１〜１５の炭化水素基」において、「飽和又は部分不飽和の、直鎖又は分岐鎖の、炭素数１〜１５の炭化水素基」としては、メチレン基、ジメチレン基、トリメチレン基、テトラメチレン基、ペンタメチレン基、ヘキサメチレン基、ヘプタメチレン基、オクタメチレン基、ノナメチレン基、デカメチレン基、ウンデカメチレン基、ドデカメチレン基、トリデカメチレン基、テトラデカメチレン基、ペンタデカメチレン基等のアルキレン基；エチリデン基、プロピリデン基、イソプロピリデン基、ｓｅｃ−ブチリデン基、ｔｅｒｔ−ブチリデン基、ｎ−ペンチリデン基、ｎ−ヘキシリデン基、デカメチリデン基、ペンタデカメチリデン基等のアルキリデン基等を挙げることができるが、飽和又は部分不飽和の、直鎖又は分岐鎖の、炭素数１〜１５の炭化水素基であれば、これらに限られるものではないが、立体障害等の点から、炭素数１〜１１であることがより好ましい。
【００２１】
式（II）で表される部分構造において、Ｚ−で表される対アニオンとしては、特に限定されないが、式（Ｉ）で表される部分構造の環状部に式（II）で表される部分構造が串刺し状に包接されてなるロタキサン構造又はロタキサン構造を構築することができ、且つ前記ロタキサン構造又はロタキサン構造中の式（II）で表される部分構造由来の単位内の−Ｎ＋Ｈ２−基を−ＮＲ５−基（Ｒ５は、求電子剤由来の残基を表す）に変換することが可能な一価の陰イオンが好ましい。
具体的には、ＢＦ４−、ＰＦ６−、ＡｓＦ６−、ＰＣｌ６−、ＢＣｌ４−、ＡｓＣｌ６−、ＳｂＣｌ６−、ＴａＣｌ６−、ＮｂＣｌ６−、ＰＢｒ６−、ＢＢｒ４−、ＡｓＢｒ６−、ＡｌＢｒ４−、ＴａＢｒ６−、ＮｂＢｒ６−、ＳｂＦ６−、ＡｌＦ４−、ＣｌＯ４−、ＡｌＣｌ４−、ＴａＦ６−、ＮｂＦ６−、ＣＮ−、Ｆ（ＨＦ）ｍ−（当該式中、ｍは１以上４以下の数値を表す。）、Ｎ（ＲｆＳＯ３）２−、Ｃ（ＲｆＳＯ３）３−、ＲｆＳＯ３−、ＲｆＣＯ2−、Ｎ（ＳＯ２Ｆ）２−等が挙げられる。
Ｎ（ＲｆＳＯ３）２−、Ｃ（ＲｆＳＯ３）３−、ＲｆＳＯ３−又はＲｆＣＯ２−で表されるアニオンに含まれるＲｆは、炭素数１〜１２のフルオロアルキル基を表し、トリフルオロメチル、ペンタフルオロエチル、ヘプタフルオロプロピル及びノナフルオロブチルなどのフッ素化されたアルキル基が挙げられる。
【００２２】
「ラジカル重合性モノマー由来の単位（Ｂ）」は、ネットワークポリマーＰ−２に含まれる構造であり、このラジカル重合性モノマーはラジカル重合性を有する化合物であれば特に限られないが、具体的には次式
ＣＲａＲｂ＝ＣＲｃＲｄ
（式中、Ｒａ、Ｒｂ及びＲｃは、同一又は異なり、水素原子又はハロゲン置換もしくは非置換の低級アルキルを示し、Ｒｄはアルキル基、アルケニル基、アルキルオキシカルボニル基、アリール基、カルバモイル基等の有機基を示す）で示される化合物の１種又は２種以上の混合物が挙げられる。
【００２３】
ラジカル重合性モノマーとしては、例えば、スチレン及びスチレン誘導体、（メタ）アクリル酸及び（メタ）アクリル酸誘導体、（メタ）アクリルアミド及び（メタ）アクリルアミド誘導体、（メタ）アクリロニトリル、イソプレン、１，３−ブタジエン、エチレン、酢酸ビニル、塩化ビニル、塩化ビニリデン等が挙げられる。
【００２４】
スチレン及びその誘導体としては、具体的には、スチレン、ｔｅｒｔ−ブチルスチレン、ｔｅｒｔ−ブトキシスチレン、ヒドロキシスチレン、ビニルトルエン、クロルスチレン及びその塩等が挙げられる。
【００２５】
（メタ）アクリル酸及びその誘導体としては、具体的には、（メタ）アクリル酸、（メタ）アクリル酸メチル、（メタ）アクリル酸エチル、（メタ）アクリル酸ｎ−プロピル、（メタ）アクリル酸イソプロピル、（メタ）アクリル酸ｎ−ブチル、（メタ）アクリル酸イソブチル、（メタ）アクリル酸ｔｅｒｔ−ブチル、（メタ）アクリル酸ｎ−ペンチル、（メタ）アクリル酸ｎ−ヘキシル、（メタ）アクリル酸シクロヘキシル、（メタ）アクリル酸ｎ−ヘプチル、（メタ）アクリル酸ｎ−オクチル、（メタ）アクリル酸２−エチルヘキシル、（メタ）アクリル酸ノニル、（メタ）アクリル酸デシル、（メタ）アクリル酸ドデシル、（メタ）アクリル酸フェニル、（メタ）アクリル酸トルイル、（メタ）アクリル酸ベンジル、（メタ）アクリル酸２−メトキシエチル、（メタ）アクリル酸３−メトキシブチル、（メタ）アクリル酸２−ヒドロキシエチル、（メタ）アクリル酸２−ヒドロキシプロピル、（メタ）アクリル酸ポリエチレングリコール等が挙げられる。これらの中でも、（メタ）アクリル酸メチル、（メタ）アクリル酸エチル等がより好ましく使用される。
【００２６】
（メタ）アクリルアミド及びその誘導体としては、（メタ）アクリルアミド、Ｎ−メチル（メタ）アクリルアミド、Ｎ−エチル（メタ）アクリルアミド、Ｎ−イソプロピル（メタ）アクリルアミド、Ｎ−ｎ−ブチル（メタ）アクリルアミド、Ｎ−ｔｅｒｔ−ブチル（メタ）アクリルアミド等のＮ−アルキル（メタ）アクリルアミド；Ｎ，Ｎ−ジメチルアクリルアミド等のＮ，Ｎ−ジアルキルアクリルアミド等が挙げられる。
中でも、メタクリル酸メチル、メタクリル酸ｎ−ブチル、メタクリル酸２−ヒドロキシエチル、メタクリル酸ポリエチレングリコール、スチレン及びアクリロニトリルが好ましい。
【００２７】
ネットワークポリマーＰにおいて、式（Ｉ）で表される部分構造の環状部に、式（II）で表される部分構造が串刺し状に包接されてなる単位（Ａ）は、ロタキサン(rotaxane)構造である。ロタキサンは、大環状分子を棒状分子が貫通し、軸の両末端に嵩高い部位を結合させることで、立体障害でリングが軸から抜けなくなったものを言う。その嵩高い部位は、ストッパー、キャップ、又は末端基と呼ばれる。それに対して、ストッパーがない場合や、ストッパーがあっても嵩高さが不十分なものを擬ロタキサン(pseudorotaxane)という。
本発明のネットワークポリマーはストッパー成分がなく、リングと軸のみから構築されている。この意味で、単位（Ａ）は、擬ロタキサン(pseudorotaxane)であるとも言える。しかし、ネットワークを構成することにより、別の擬ロタキサンユニット、又は、ラジカル重合性モノマーを介して結合した別の擬ロタキサンユニットがストッパーの役割を果たしているため、リングと軸が分かれることはなく、ロタキサンに含めている。
【００２８】
「ネットワークポリマーＰ−１」は、単位（Ａ）をその構造中に含む。式（Ｉ）で表される部分構造と式（II）で表される部分構造のモル比は、１〜１０：１、好ましくは１〜３：１、より好ましく１：１である。
【００２９】
「ネットワークポリマーＰ−２」は、単位（Ａ）及び単位（Ｂ）をその構造中に含む。式（Ｉ）で表される部分構造と式（II）で表される部分構造のモル比は、１〜１０：１、好ましくは１〜３：１、より好ましくは１：１である。また、単位（Ａ）と単位（Ｂ）のモル比は１：１〜１００、好ましくは１：２〜５０、より好ましくは１：５〜１０である。
【００３０】
また、上記ネットワークポリマーＰは、水、ｎ−ヘキサン等の炭化水素類；クロロホルム、ジクロロメタン等のハロゲン化炭化水素類；ベンゼン、トルエン等の芳香族炭化水素類；メタノール、エタノール等のアルコール類；アセトン等のケトン類；テトラヒドロフラン、ジエチルエーテル等のエーテル類；アセトニトリル、Ｎ，Ｎ−ジメチルホルムアミド、エチルアセテート等の溶媒に不溶である。
【００３１】
式（Ｉ）で表される化合物及び式（II）で表される化合物は、市販されているものを用いることができるほか、従来公知の方法（Polymer Journal,Vol.40,No.3,(2008),205-211）によって製造することができる。
【００３２】
式（Ｉ）で表される部分構造は、好ましくは、下記式（III）で表される部分構造が挙げられる。
【００３３】
【化８】
0006528310.tif 000009
【００３４】
式中、ｍは１〜１３の整数であり、点線部は、ベンゼン環の３位又は４位のいずれか一方に結合することを示す。ｎ２は、式（Ｉ）における定義と同じである。
【００３５】
また、式（II）で表される部分構造は、好ましくは、下記式（IV）で表される部分構造が挙げられる。
【００３６】
【化９】
0006528310.tif 000010
【００３７】
式中、ｙは１〜１２の整数を、Ｚ−は対アニオンであり、式（II）と同様のものを例示することができる。
【００３８】
［−Ｎ＋Ｈ２−基を中和後のネットワークポリマー（ネットワークポリマーＱ）］
本発明のネットワークポリマーＰの中和後のネットワークポリマー（以下、「ネットワークポリマーＱ」という）は、上記記載のネットワークポリマーＰを求電子剤（Ｒ５Ｘ）と反応させることにより、式（II）で表される部分構造内の−Ｎ＋Ｈ２−基を式（II’）で表される部分構造内の−ＮＲ５−基（Ｒ５は、求電子剤由来の残基を表す）に変換したネットワークポリマーである。
【００３９】
【化１０】
0006528310.tif 000011
【００４０】
ネットワークポリマーＱでは、ポリマー中のロタキサン構造の架橋部位において、式（Ｉ）で表される部分構造と式（II'）で表される部分構造との相互作用が弱まり、ネットワークポリマーの運動性が高まり、イオン電動度が向上する。
【００４１】
式（II'）中、Ｒ３及びＲ４は、式（II）中のＲ３及びＲ４と同じ定義であり、式（II）と同様のものを例示することができる。
【００４２】
Ｒ５で表される求電子剤由来の残基としては、式（II）で表される化合物由来の繰り返し単位内の−Ｎ＋Ｈ２−基を−ＮＲ５−基に変換できる求電子剤由来の残基であれば、特に制限されないが、例えばアルキル基、アルケニル基、アリールアルキル基、アルキルカルボニル基、アルコキシカルボニル基、アリールカルボニル基、アリールオキシカルボニル基、アリールアルキルカルボニル基、アリールアルキルオキシカルボニル基、アルキルスルホニル基、アリールスルホニル基等が挙げられる。また、環状部に対する立体障害を少なくする観点から、Ｒ５は、炭素数１〜１１程度であることが好ましい。
【００４３】
アルキル基としては、具体的に、メチル基、エチル基、ｎ−プロピル基、ｉ−プロピル基、シクロプロピル基、ｎ−ブチル基、ｓｅｃ−ブチル基、ｉ−ブチル基、ｔｅｒｔ−ブチル基、シクロブチル基、ペンチル基、ネオペンチル基、アミル基、シクロペンチル基、ヘキシル基、シクロヘキシル基、ヘプチル基、オクチル基、ノニル基、デカニル基、ウンデカニル基等が挙げられる。
【００４４】
アルケニル基としては、具体的に、ビニル基、アリル基、メタクリル基、クロトニル基、ブテニル基、ペンテニル基、シクロペンテニル基、ヘキセニル基、シクロヘキセニル基、ヘプテニル基、オクテニル基、ノネニル基、デカネニル基、ウンデカネニル基等が挙げられる。
【００４５】
アリールアルキル基としては、具体的に、ベンジル基、シンナミル基、ヒドロシンナミル基、ナフタレンメチル基等が挙げられる。
【００４６】
アルキルカルボニル基としては、具体的に、ホルミル基、アセチル基、プロピオニル基、アクリロイル基、プロピオロイル基、ブチリル基、イソブチリル基、メタクリロイル基、クロトノイル基、イソクロトノイル基、バレリル基、イソバレリル基、ピバロイル基等が挙げられる。
【００４７】
アルコキシカルボニル基としては、具体的に、メトキシカルボニル基、エトキシカルボニル基、ｎ−プロポキシカルボニル基、ｉ−プロポキシカルボニル基、ｎ−ブトキシカルボニル基、ｔｅｒｔ−ブトキシカルボニル基、ペントキシカルボニル基、ネオペンチルオキシカルボニル基、アミロキシカルボニル基、ヘキシルオキシカルボニル基等が挙げられる。
【００４８】
アリールカルボニル基としては、具体的に、ベンゾイル基、トルオイル基、ナフトイル基、フロイル基、チオフェンカルボニル基、ニコチノイル基、イソニコチノイル基等が挙げられる。
【００４９】
アリールオキシカルボニル基としては、具体的に、フェノキシカルボニル基、トリルオキシカルボニル基、ナフチルオキシカルボニル基等が挙げられる。
【００５０】
アリールアルキルカルボニル基としては、具体的に、ベンジルカルボニル基、シンナモイル基、ヒドロシンナモイル基、ナフタレニルアセチル基等が挙げられる。
【００５１】
アリールアルキルオキシカルボニル基としては、具体的に、ベンジルオキシカルボニル基、９Ｈ−フルオレン−９−イルメトキシカルボニル基等が挙げられる。
【００５２】
アルキルスルホニル基としては、具体的に、メタンスルホニル基、トリフルオロメタンスルホニル基、カンファースルホニル基等が挙げられる。
【００５３】
アリールスルホニル基としては、具体的に、ベンゼンスルホニル基、トルエンスルホニル基、ナフタレンスルホニル基等が挙げられる。
【００５４】
（ネットワークポリマーの製造方法）
ロタキサンネットワークポリマーは、国際公開２０１３／０９９２２４号パンフレットのネットワークポリマーを参考に合成することができる。
【００５５】
［ネットワークポリマーＰの製造］
（第１段階）
本発明のネットワークポリマーＰを製造する第一段階は、下記式（Ｖ）で表される環状化合物と、下記式（VI）で表される直鎖状化合物とを混合することである。混合条件は特に限定されないが、通常、クロロホルム、トルエン等の有機溶媒中、室温下で混合する。
【００５６】
【化１１】
0006528310.tif 000012
【００５７】
式（Ｖ）中、Ｒ１、Ｒ２及びｎ１は、式（Ｉ）におけるＲ１、Ｒ２及びｎ１と同じ定義であり、式（Ｉ）と同様のものを例示することができる。Ｘ１及びＸ２は同一又は異なって、重合反応時に結合部位として作用する基を表す。
【００５８】
【化１２】
0006528310.tif 000013
【００５９】
式中、Ｒ３、Ｒ４及びＺ−は、式（II）におけるＲ３、Ｒ４及びＺ−と同じ定義であり、式（II）と同様のものを例示することができる。Ｘ３及びＸ４は、同一又は異なって、重合反応時に結合部位として作用する基を表す。
【００６０】
Ｘ１〜Ｘ４の「重合反応時に結合部位として作用する基」としては、重合反応時に結合部位として作用する基であれば特に制限されず、例えば、カチオン重合、アニオン重合、ラジカル重合、配位重合、メタセシス重合、開環重合等に用いられる重合性官能基を挙げることができる。
具体的には、アクリル基、メタクリル基、スチレン基、ビニル基、シアン化ビニル基、アクリロイル基、メタアクリロイル基、アクリルアミド基、メタアクリルアミド基、エポキシ基、グリシジル基、グリシジルエーテル基、オキセタニル基、架橋性シリコン基、ビニルエーテル基、エピスルフィド基、エチレンイミン基、マレイミド基等が挙げられる。
【００６１】
Ｘ１及びＸ２の「重合反応時に結合部位として作用しない基」はネットワークポリマーＰ−２に含まれる構造であり、Ｘ１及びＸ２としては、ｎ２＝１の場合の式（Ｖ）で表される化合物をカチオン重合、アニオン重合、ラジカル重合、配位重合、メタセシス重合、開環重合等により重合してｎ２＝２〜３０の重合体を製造した後に、重合体末端の重合反応時に結合部位として作用する基の反応を終了させることにより生じる基であり、重合反応性を持たない官能基であれば特に制限はされない。
具体的には、アルキル基、アルコキシ基、アルキルオキシカルボニル基、アリール基等が挙げられる。
【００６２】
また、ネットワークポリマーＰの製造には、上記式（Ｖ）で表わされる化合物にかえて、その重合体である下記式（VII）で表わされる化合物を用いることもできる。
【００６３】
【化１３】
0006528310.tif 000014
【００６４】
式（VII）中、Ｒ１、Ｒ２、Ｘ１、Ｘ２及びｎ１は、前記式（Ｉ）及び式（Ｖ）におけるＲ１、Ｒ２、Ｘ１、Ｘ２及びｎ１と同じ定義であり、式（Ｉ）及び式（Ｖ）と同様のものを例示することができる。ｎ２は２〜３０の整数を表す。
【００６５】
式（Ｖ）で表される化合物及び式（VI）で表される直鎖状化合物を混合すると、式（Ｖ）中の環状部に、式（VI）で表される化合物中のＮ＋Ｈ２基が包接された構造（Ａ）、すなわちロタキサン構造を形成する。すなわち、式（Ｖ）で表される化合物が大環状化合物として働き、式（VI）で表される化合物が直鎖状化合物として働く。ここで、式（Ｖ）で表される化合物と式（VI）で表される化合物の混合比は、モル比で１〜１０：１、好ましくは１〜３：１、より好ましく１：１である。ロタキサン複合体の形成は、１Ｈ−ＮＭＲ測定によって確認することができる。
【００６６】
式（Ｖ）で表される化合物をあらかじめ重合して用いることもできる。この重合体は上記式（VII）で表わされる化合物であり、重合反応としては、式（Ｖ）で表される化合物を重合することができる限り特に制限されないが、例えば、カチオン重合、アニオン重合、ラジカル重合、配位重合、メタセシス重合、開環重合等により行うことができ、特にメタセシス重合が好ましい。
なお、式（VII）で表される環状化合物のｎ２＝１で表される単量体であり、Ｘ１及びＸ２が重合反応時に結合部位として作用しない基である場合も、該化合物を用いて本発明のネットワークポリマーを製造することができる。
【００６７】
メタセシス重合反応は式（Ｖ）又は式（VII）で表される環状化合物の重合反応時に結合部位として作用する基Ｘ１及びＸ２が炭素−炭素二重結合を有する場合、触媒の作用によって、二重結合部が組換わることで重合が起きる反応である。触媒としては、メタセシス反応が進行するものであれば特に制限されないが、好適にはグラブス触媒、より好適には第一世代のグラブス触媒である。用いることができる溶媒としては、ｎ２が１である式（VII）で表される化合物及び反応に用いる触媒を溶解することができれば制限されず、好適にはジクロロメタン、クロロホルム、テトラヒドロフラン、トルエン等であり、より好適にはジクロロメタンである。
【００６８】
重合反応後の式（VII）で表される化合物は、重合体末端のＸ１及びＸ２は重合反応時に結合部位として作用する基である。そのため、Ｘ１及びＸ２を、重合反応時に結合部位として作用しない基へと変換するためには、重合反応後、Ｘ１及びＸ２にアルキル基、アルコキシ基、アルキルオキシカルボニル基、アリール基等を導入すること等が挙げられる。この他にも、重合反応終了後に触媒的水素添加反応によりＸ１及びＸ２の炭素−炭素二重結合を飽和することなどが考えられるが、変換方法はこれに限られるものではない。
【００６９】
式（VII）で表される化合物及び式（VI）で表される化合物を混合すると、式（VII）で表される化合物の環状部に、式（VI）で表される化合物中のＮ＋Ｈ２基が包接された構造（Ａ）、すなわちロタキサン複合体を形成する。ここで、式（VII）で表される化合物と式（VI）で表される化合物の混合比は、モル比で１〜１０：１、好ましくは１〜３：１、より好ましく１：１である。ロタキサン複合体の形成は、１Ｈ−ＮＭＲ測定によって確認することができる。
【００７０】
構造（Ａ）の形成は、溶媒中で式（VII）で表される化合物及び式（VI）で表される化合物を混合し、これらの１Ｈ−ＮＭＲを測定した際に、式（VI）で表される化合物のアンモニウム塩近傍のプロトンのケミカルシフトが低磁場へシフトすることで確認することができる。
【００７１】
（第二段階）
本発明のネットワークポリマーＰ製造の第二段階は、第一段階で形成した構造（Ａ）を重合させること（ネットワークポリマーＰ−１の製造）、若しくは構造（Ａ）及びラジカル重合性モノマーを重合させること（ネットワークポリマーＰ−２の製造）である。
第一段階で形成した擬タキサン複合体は、Ｘ１〜Ｘ４の重合性官能基を４方向に配向した構造、又はＸ３及びＸ４の重合性官能基を２方向に配向した構造を持つ。そして、Ｘ１〜Ｘ４の重合性官能基の反応性、あるいは重合方法を選択することで、重合後のネットワークポリマーの構造を制御することができる。
【００７２】
ネットワークポリマーＰ−１の製造においては、構造（Ａ）が重合し、生成するネットワークポリマーに式（Ｉ）及び式（II）で表わされる部分構造が含まれる限り重合方法は限定されないが、オレフィンメタセシス反応又はラジカル重合反応が好ましい。オレフィンメタセシス反応による重合により生成したネットワークポリマーは、ポリマー主鎖にロタキサンユニットが組み込まれた構造となり、他方、ラジカル重合によるネットワークポリマーは、ポリマー側鎖にロタキサンユニットが組み込まれた構造となる。
ここで、「ポリマー主鎖にロタキサンユニットが組み込まれた構造」とは、ポリマーの伸長方向に沿ってロタキサンユニットが並んだ構造を意味し、「ポリマー側鎖にロタキサンユニットが組み込まれた構造」とは、ポリマーの伸長方向に対して垂直方向にロタキサンユニットが位置することを意味する。
【００７３】
また、ネットワークポリマーＰ−２の製造においては、構造（Ａ）とラジカル重合性モノマーの重合反応は、これらが重合し、生成するネットワークポリマーに式（Ｉ）及び式（II）で表わされる部分構造が含まれる限り重合方法は限定されないが、ラジカル重合反応が好ましい。ラジカル重合反応は、式（Ｖ）、式（VI）における重合性官能基及びラジカル重合性モノマーが反応し、重合活性点を生じる反応であれば制限されず、例えば、熱や光に曝す方法や、他の活性種を添加する方法などが挙げられ、重合反応時には、重合開始剤や反応活性種の安定剤などを添加してもよい。ここで、ロタキサン複合体とラジカル重合性モノマーの混合比は、モル比で１：１〜１００、好ましくは１：２〜５０、より好ましく１：５〜１０である。反応条件は特に限定されないが、通常、クロロホルム、トルエン等の有機溶媒中、室温〜１００℃で１〜２４時間反応させる。
【００７４】
上記の方法で製造されたネットワークポリマーの構造は、１Ｈ−ＮＭＲ測定、ＩＲ測定等により確認することができる。
【００７５】
重合反応は、式（Ｖ）又は式（VII）、及び式（VI）における重合性官能基が反応し、重合活性点を生じる反応であれば制限されない。例えば、熱や光に曝す方法や、他の活性種を添加する方法などが挙げられ、重合反応時には、重合開始剤や反応活性種の安定剤などを添加してもよい。
【００７６】
使用される重合開始剤としては、従来公知のものでよく、たとえば、２，２’−アゾビスイソブチロニトリル、２，２’−アゾビス（２−メチルプロピオンアミジン）二硫酸塩、２，２’−アゾビス（２−メチルプロピオンアミジン）二塩酸塩、２，２’−アゾビス（２−アミジノプロパン）二塩酸塩、２，２'−アゾビス［２−（２−イミダゾリン−２
−イル）プロパン］二塩酸塩などのアゾ系開始剤；過硫酸カリウム、過硫酸アンモニウムなどの過硫酸塩系開始剤；ベンゾイルパーオキサイド、ｔ−ブチルハイドロパーオキサイド、過酸化水素などの過酸化物系開始剤などが挙げられる。
また、特に光重合開始剤としては、アセトフェノン、アセトフェノンベンジルケタール、１−ヒドロキシシクロヘキシルフェニルケトン、２，２−ジメトキシ−１，２−ジフェニルエタン−１−オン、キサントン、フルオレノン、ベンズアルデヒド、フルオレン、アントラキノン、トリフェニルアミン、カルバゾール、３−メチルアセトフェノン、ベンゾフェノン、４−クロロベンゾフェノン、４，４’−ジメトキシベンゾフェノン、４，４’−ジアミノベンゾフェノン、ベンゾインプロピルエーテル、ベンゾインエチルエーテル、ベンジルジメチルケタール、１−（４−イソプロピルフェニル）−２−ヒドロキシ−２−メチルプロパン−１−オン、２−ヒドロキシ−２−メチル−１−フェニルプロパン−１−オン、チオキサントン、ジエチルチオキサントン、２−イソプロピルチオキサントン、２−クロロチオキサントン、２−メチル−１−［４−（メチルチオ）フェニル］−２−モルホリノ−プロパン−１−オン、２−ベンジルー２−ジメチルアミノ−１−（４−モルフォリノフェニル）−ブタノン−１，４−（２−ヒドロキシエトキシ）フェニル−（２−ヒドロキシ−２−プロピル）ケトン、２，４，６−トリメチルベンゾイルジフェニルフォスフィンオキサイド、ビス−（２，６−ジメトキシベンゾイル）−２，４，４−トリメチルペンチルフォスフィンオキシド、オリゴ（２−ヒドロキシ−２−メチル−１−（４−（１−メチルビニル）フェニル）プロパノン）等を挙げることができる。これらの重合開始剤は、それぞれ単独で用いてもよいし、２種以上を組み合わせて用いてもよい。
【００７７】
［ネットワークポリマーＱの製造］
上述したネットワークポリマーＰに、さらに求電子剤を反応させ、式（II）で表される部分構造の−Ｎ＋Ｈ２−基を、式（II'）で表される部分構造の−ＮＲ５−基（Ｒ５は、求電子剤由来の残基を表す。）に変換することで、ネットワークポリマーＱを製造することができる。
【００７８】
当該求電子剤としては、式（II）で表される部分構造の−Ｎ＋Ｈ２−基を、式（II'）で表される部分構造の−ＮＲ５−基に変換することができるものであれば特に制限されないが、例えば直鎖状若しくは分岐状のアルキルハライド、直鎖状若しくは分岐状のアルケニルハライド、アリールアルキルハライド、酸ハライド、酸無水物、炭酸ハライド、無水炭酸ジエステル、アルキルスルホニルハライド、アリールスルホニルハライド等が挙げられる。環状部に対する立体障害を少なくする観点から、求電子剤としては、炭素数１〜１１程度であることが好ましい。
【００７９】
当該求電子剤としての直鎖状若しくは分岐状のアルキルハライドとしては、具体的には、塩化メチル、臭化メチル、ヨウ化メチル、塩化エチル、臭化エチル、ヨウ化エチル、塩化ｎ−プロピル、臭化ｎ−プロピル、ヨウ化ｎ−プロピル、塩化ｉ−プロピル、臭化ｉ−プロピル、ヨウ化ｉ−プロピル、塩化シクロプロピル、臭化シクロプロピル、ヨウ化シクロプロピル、塩化ｎ−ブチル、臭化ｎ−ブチル、ヨウ化ｎ−ブチル、塩化ｓｅｃ−ブチル、臭化ｓｅｃ−ブチル、ヨウ化ｓｅｃ−ブチル、塩化ｉ−ブチル、臭化ｉ−ブチル、ヨウ化ｉ−ブチル、塩化ｔｅｒｔ−ブチル、臭化ｔｅｒｔ−ブチル、ヨウ化ｔｅｒｔ−ブチル、塩化シクロブチル、臭化シクロブチル、ヨウ化シクロブチル、塩化ペンチル、臭化ペンチル、ヨウ化ペンチル、塩化ネオペンチル、臭化ネオペンチル、ヨウ化ネオペンチル、塩化アミル、臭化アミル、ヨウ化アミル、塩化シクロペンチル、臭化シクロペンチル、ヨウ化シクロペンチル、塩化ヘキシル、臭化ヘキシル、ヨウ化ヘキシル、塩化シクロヘキシル、臭化シクロヘキシル、ヨウ化シクロヘキシル、塩化ヘプチル、臭化ヘプチル、ヨウ化ヘプチル、塩化オクチル、臭化オクチル、ヨウ化オクチル、塩化ノニル、臭化ノニル、ヨウ化ノニル、塩化デシル、臭化デシル、ヨウ化デシル、塩化ウンデシル、臭化ウンデシル、ヨウ化ウンデシル等が挙げられる。
【００８０】
当該求電子剤としての直鎖状若しくは分岐状のアルケニル基としては、具体的に、塩化ビニル、臭化ビニル、ヨウ化ビニル、塩化アリル、臭化アリル、ヨウ化アリル、塩化メタクリル、臭化メタクリル、ヨウ化メタクリル、塩化クロトニル、臭化クロトニル、ヨウ化クロトニル、塩化ブテニル、臭化ブテニル、ヨウ化ブテニル、塩化ペンテニル、臭化ペンテニル、ヨウ化ペンテニル、塩化シクロペンテニル、臭化シクロペンテニル、ヨウ化シクロペンテニル、塩化ヘキセニル、臭化ヘキセニル、ヨウ化ヘキセニル、塩化シクロヘキセニル、臭化シクロヘキセニル、ヨウ化シクロヘキセニル、塩化ヘプテニル、臭化ヘプテニル、ヨウ化ヘプテニル、塩化オクテニル、臭化オクテニル、ヨウ化オクテニル、塩化ノネニル、臭化ノネニル、ヨウ化ノネニル、塩化デセニル、臭化デセニル、ヨウ化デセニル、塩化ウンデセニル、臭化ウンデセニル、ヨウ化ウンデセニル等が挙げられる。
【００８１】
当該求電子剤としてのアリールアルキルハライドとしては、具体的に、ベンジルクロリド、ベンジルブロミド、ベンジルヨージド、シンナミルクロリド、シンナミルブロミド、シンナミルヨージド、ヒドロシンナミルクロリド、ヒドロシンナミルブロミド、ヒドロシンナミルヨージド、ナフタレンメチルクロリド、ナフタレンメチルブロミド、ナフタレンメチルヨージド基等が挙げられる。
【００８２】
これら直鎖状若しくは分岐状のアルキルハライド、直鎖状若しくは分岐状のアルケニルハライド、又はアリールアルキルハライドを用いた、式（II）で表される部分構造の−Ｎ＋Ｈ２−基の−ＮＲ５−基への変換方法としては、変換ができる方法であれば、特に制限されないが、例えば、塩基を用いて式（II）で表される部分構造の−Ｎ＋Ｈ２−基を−ＮＨ−へと変換した後に、金属ヒドリドを用いて窒素アニオンを生じさせ、直鎖状若しくは分岐状のアルキルハライド、直鎖状若しくは分岐状のアルケニルハライド又はアリールアルキルハライドと反応させる方法が挙げられる。このとき、金属ヨウ化物等を添加することで、窒素アニオンと求核剤との反応性を増しても良い。
【００８３】
このとき用いることのできる塩基としては、無機塩基、有機塩基のいずれでもかまわないが、有機塩基が好ましく、三級アミンが好ましい。より具体的には、トリエチルアミン、トリｎ−ブチルアミン、ジアザビシクロウンデセン（1,8-diazabicyclo[5.4.0]undec-7-ene）等が挙げられる。
金属ヒドリドとしては、水素化ナトリウム、水素化リチウム、水素化カリウムが挙げられ、取り扱いの容易さから、油性水素化ナトリウムが好ましい。
反応溶媒としては、活性水素を持たない反応溶媒であれば特に制限はされないが、好ましい溶媒としてテトラヒドロフラン、Ｎ，Ｎ−ジメチルホルムアミド、ヘキサメチルリン酸トリアミド等が挙げられる。
【００８４】
当該求電子剤としての酸ハライドとしては、ホルミルクロリド、ホルミルブロミド、アセチルクロリド、アセチルブロミド、プロピオニルクロリド、プロピオニルブロミド、アクリロイルクロリド、アクリロイルブロミド、プロピオロイルクロリド、プロピオロイルブロミド、ブチリルクロリド、ブチリルブロミド、イソブチリルクロリド、イソブチリルブロミド、メタクリロイルクロリド、メタクリロイルブロミド、クロトノイルクロリド、クロトノイルブロミド、イソクロトノイルクロリド、イソクロトノイルブロミド、バレリルクロリド、バレリルブロミド、イソバレリルクロリド、イソバレリルブロミド、ピバロイルクロリド、ピバロイルブロミド、安息香酸クロリド、安息香酸ブロミド、トリル酸クロリド、トリル酸ブロミド、ナフタレン酸クロリド、ナフタレン酸ブロミド、フランカルボン酸クロリド、フランカルボン酸ブロミド、チオフェンカルボン酸クロリド、チオフェンカルボン酸ブロミド、ニコチン酸クロリド、ニコチン酸ブロミド、イソニコチン酸クロリド、イソニコチン酸ブロミド、ベンジルカルボニルクロリド、ベンジルカルボニルブロミド、シンナモイルクロリド、シンナモイルブロミド、ヒドロシンナモイルクロリド、ヒドロシンナモイルブロミド、ナフタレニルアセチルクロリド、ナフタレニルアセチルブロミド等が挙げられる。
【００８５】
当該求電子剤としての酸無水物としては、ギ酸無水物、無水酢酸、無水プロピオン酸、無水アクリル酸、無水プロピオール酸、無水ブタン酸、無水イソブタン酸、無水メタクリル酸、無水クロトン酸、無水イソクロトン酸、無水バレル酸、無水イソバレル酸、無水ピバル酸、無水安息香酸、無水トリル酸、無水ナフタレン酸、無水フランカルボン酸、無水チオフェンカルボン酸、無水ニコチン酸、無水イソニコチン酸、無水シンナム酸、無水ヒドロシンナム酸、無水ナフタレニル酢酸等が挙げられる。
【００８６】
当該求電子剤としての炭酸ハライドとしては、メトキシカルボニルクロリド、エトキシカルボニルクロリド、ｎ−プロポキシカルボニルクロリド、ｉ−プロポキシカルボニルクロリド、ｎ−ブトキシカルボニルクロリド、ｔｅｒｔ−ブトキシカルボニルクロリド、ペントキシカルボニルクロリド、ネオペンチルオキシカルボニルクロリド、アミロキシカルボニルクロリド、ヘキシルオキシカルボニルクロリド、フェノキシカルボニルクロリド、ナフチルオキシカルボニルクロリド、ベンジルオキシカルボニルクロリド、トリルオキシカルボニルクロリド、９Ｈ−フルオレン−９−イルメトキシカルボニルクロリド等が挙げられる。
【００８７】
当該求電子剤としての無水炭酸ジエステルとしては、炭酸ジメチル、炭酸ジエチル、炭酸ジｎ−プロピル、炭酸ジｉ−プロピル、炭酸ジｎ−ブチル、炭酸ジｔｅｒｔ−ブチル、炭酸ジペンチル、炭酸ジネオペンチル、炭酸ジアミル、炭酸ジヘキシル、炭酸ジフェニル、炭酸ジトリル、炭酸ジナフチル、炭酸ジベンジル、炭酸ジ（９Ｈ−フルオレン−９−イルメチル）等が挙げられる。
【００８８】
当該求電子剤としてのアルキルスルホニルハライド及びアリールスルホニルハライドとしては、メタンスルホニルクロリド、トリフルオロメタンスルホニルクロリド、カンファースルホニルクロリド、ベンゼンスルホニルクロリド、トルエンスルホニルクロリド、ナフタレンスルホニルクロリド等が挙げられる。
【００８９】
酸ハライド、酸無水物、炭酸ハライド、無水炭酸ジエステル、アルキルスルホニルハライド又はアリールスルホニルハライド等を用いた、式（II）で表される部分構造の−Ｎ＋Ｈ２−基の、式（II’）で表される部分構造の−ＮＲ５−基への変換方法としては、変換ができる方法であれば、特に制限されないが、例えば、塩基と前記酸ハライド、酸無水物、炭酸ハライド、無水炭酸ジエステル、アルキルスルホニルハライド又はアリールスルホニルハライド等を共存させることで、−Ｎ＋Ｈ２−基を−ＮＲ５−基へと変換できる。
【００９０】
このとき用いられる塩基としては、無機塩基、有機塩基のいずれでもかまわないが、有機塩基が好ましく、三級アミンが好ましい。より具体的には、トリエチルアミン、トリｎ−ブチルアミン、ジアザビシクロウンデセン（1,8-diazabicyclo[5.4.0]undec-7-ene）等が挙げられる。
反応溶媒としては、非プロトン系溶媒であれば特に制限はされないが、好ましい溶媒としてアセトニトリル、ジクロロメタン、Ｎ，Ｎ−ジメチルホルムアミド等が挙げられる。
【００９１】
求電子剤の使用量は、式（II）に対して１．０モル当量以上用いるのが好ましく、１．０〜１００．０モル当量用いることがより好ましい。式（II）由来の繰り返し単位内の−Ｎ＋Ｈ２−基の全てが−ＮＲ５−基に変換されることが望ましいが、一部のみ−ＮＲ５−基に変換されたポリマーネットワークも、本発明に包含される。−Ｎ＋Ｈ２−基の−ＮＲ５−基への変換率は、１０％以上であればよく、好ましくは３０％以上、より好ましくは５０％以上である。
【００９２】
求電子剤と反応する前のネットワークポリマーＰは、式（Ｉ）で表わされる部分構造中の環状部と、式（II）で表わされる部分構造中の−Ｎ＋Ｈ２−基とが引きつけ合う。そのために、溶液中やゲル中における、クラウンエーテル環の軸方向への移動がある程度制限される。しかし、上記求電子剤との反応によって−Ｎ＋Ｈ２−基を−ＮＲ５−基に変換することにより、クラウンエーテル環の運動性が向上する。
有機溶媒に対するゲル化能は、上記ネットワークポリマーＰと同様である。−Ｎ＋Ｈ２−基の少なくとも一部が−ＮＲ５−基に変換されていることは、ＩＲ測定によって確認できる。
【００９３】
上記のネットワークポリマーＰ及びネットワークポリマーＱは、種々の有機溶媒に対してゲル化能を有する。当該有機溶媒としては、例えば、脂肪酸、脂肪族アルコール類、フェノール誘導体類等のプロトン性有機溶媒、グライム、アルケンカーボネート、アルキルカーボネート、環状エーテル、アミド類、ニトリル類、ケトン類、エステル類等の非プロトン性有機溶媒などが挙げられる。具体的には、プロピレンカーボネート、エチレンカーボネート、ジエチルカーボネート、γ−ブチロラクトン、１，２−ジメトキシエタン、テトラヒドロフラン、２−メチルテトラヒドロフラン、ジメチルスルホキシド、１，３−ジオキソラン、ホルムアミド、ジメチルホルムアミド、１，４−ジオキサン、アセトニトリル、ニトロメタン、エチルモノグライム、リン酸トリエステル、トリメトキシメタン、ジオキソラン誘導体、スルホラン、３−メチル−２−オキサゾリジノン、プロピレンカーボネート誘導体、テトラヒドロフラン誘導体、ジエチルエ−テル、１，３−プロパンサルトン等の非プロトン性有機溶媒が挙げられる。これらは、２種以上を混合して使用することもできる。
なお、本発明においてゲル化とは、流動性がある液体の流動性が失われた状態になることを指す。
【００９４】
（２）マグネシウム塩を含む電解質溶液
マグネシウム塩を含む電解質溶液は、本発明のポリマーゲル電解質に使用できるものであれば特に制限されるものではないが、上記マグネシウム塩としては、例えば、Ｍｇ（ＯＨ）2、ＭｇＣｌ2、Ｍｇ（ＮＯ3）2、Ｍｇ（ＢＦ4）2、Ｍｇ（ＰＦ6）2、Ｍｇ（ＣｌＯ4）2、Ｍｇ（ＣＦ3ＳＯ3）2、Ｍｇ（ＡｓＦ6）2、Ｍｇ（ＣｌＯ4）2、ＭｇＣｌ2、Ｍｇ（ＣＦ3ＳＯ3）2、Ｍｇ（ＴＦＳＡ）２［Ｍｇ（Ｎ（ＣＦ3ＳＯ2）2）2］を挙げることができる。特に、Ｍｇ（ＴＦＳＡ）２が好ましい。上記マグネシウム塩は１種、又は２種以上を混合して用いても良い。
【００９５】
マグネシウム塩を含む電解質溶液の調製に用いる溶媒としては、本発明のポリマーゲル電解質に使用でき、上記のマグネシウム塩を溶解することができる溶媒であれば特に制限されるものではないが、例えば、１，２−ジメトキシエタン、アセトニトリル、プロピレンカーボネート、エチレンカーボネート、３−メトキシプロピオニトリル、メトキシアセトニトリル、エチレングリコール、プロピレングリコール、デエチレングリコール、トリエチレングリコール、ブチルローラクトン、デメトキシエタン、デメチルカーボネート、１，３−デオキソラン、メチルポローメート、２−メチルテトラハイドロフラン、３−メトキシーオキサゾリデンー２−オン、スルホラン、テトラハイドロフラン、トリエチレングリコールジメチルエーテル（Ｔｒｉｇｌｙｍｅ）、水などを含むことができる。特に、トリエチレングリコールジメチルエーテル（Ｔｒｉｇｌｙｍｅ）が好ましい。上記溶媒は１種、又は２種以上を混合して使用することができる。電解質溶液のマグネシウム塩の濃度は、例えば、０．２〜３．０ｍｏｌ／Ｌ程度が好ましい。
【００９６】
本発明のポリマーゲル電解質は、（１）ロタキサンネットワークポリマー及び（２）マグネシウム塩を含む電解質溶液を混合することによって得られる。上記ロタキサンネットワークポリマーは、種々の溶媒に対してゲル化能を有するため、ロタキサンネットワークポリマー及びマグネシウム塩を含む電解質溶液を混合することによって、ポリマーゲル電解質を形成する。
【００９７】
具体的には、所定量のマグネシウム塩を含む電解質溶液に所定量のロタキサンネットワークポリマーを加熱溶解させ、冷却するという製造方法が例示される。通常、加熱溶解の際には、完全に溶解させることが好ましい。
上記ロタキサンネットワークポリマーを使用すると、マグネシウム塩を含む電解質溶液の含有量を少なくすることができるが、ネットワークポリマーＱを使用するポリマーゲル電解質は、ネットワークポリマーＰを使用するポリマーゲル電解質と比して、電解質溶液の含有量をさらに少なくすることができる。
すなわち、ネットワークポリマーＰに対するマグネシウム塩を含む電解質溶液の使用量は、ネットワークポリマーＰ１００質量部に対し、マグネシウム塩を含む電解質溶液が１０〜３００質量部、好ましくは１００〜２００質量部である。
それに対して、ネットワークポリマーＱに対するマグネシウム塩を含む電解質溶液の使用量は、ネットワークポリマーＱ１００質量部に対し、マグネシウム塩を含む電解質溶液が１０〜１００質量部、好ましくは１０〜５０質量部である。
【００９８】
（マグネシウム二次電池）
本発明のポリマーゲル電解質は、マグネシウム二次電池に使用することができる。本発明のマグネシウム二次電池は、上記ポリマーゲル電解質を使用する以外は、従来公知の非水電解質二次電池で採用されている各種構成要素、構造を適用することができる。
【００９９】
本発明のマグネシウム二次電池の正極は、放電時に正イオンを吸収するもの、若しくは負イオンを放出するものであれば特に限定されず、ＭｇＦｅＳｉＯ４、五酸化バナジウム（Ｖ２Ｏ５）等の金属酸化物やポリアセチレン、ポリアニリン、ポリピロール、ポリチオフェン、ポリパラフェニレン等の導電性高分子やその誘導体、ジスルフィド化合物等の二次電池の正極材料として従来公知のものが使用できる。また、正極として、本願出願人らにより報告されている有機硫黄材料を使用することもできる。
これらの正極の中でも、五酸化バナジウム（Ｖ２Ｏ５）及び有機硫黄材料が好ましい。
【０１００】
有機硫黄材料としては、特願２０１４−０９５１４４に記載された、ジアリル化合物（VIII）又はアリル化合物（IX）と固体硫黄（Ｓ８）とを反応させることにより得られるネットワークポリマーである以下の含硫黄ポリマーを使用することができる。
【０１０１】
式（VIII）
【化１４】
0006528310.tif 000015
【０１０２】
［式（VIII）中、Ｒ１’及びＲ３’は、それぞれ独立して、−ＣＯＯ−，−ＯＣＯ−，−ＣＯＮＨ−，−ＮＨＣＯ−，又は−Ｏ−で表される連結基、置換若しくは非置換の直鎖又は分枝の炭素数１〜２０のアルキレン基、並びに、連結基として−ＣＯＯ−，−ＯＣＯ−，−ＣＯＮＨ−，−ＮＨＣＯ−，及び−Ｏ−からなる群より選ばれるいずれか一つ又は二つを有する置換若しくは非置換の直鎖又は分枝の炭素数１〜１９のアルキレン基、からなる群より選ばれるいずれか一つを表し、Ｒ２’は、置換若しくは非置換の直鎖又は分枝の炭素数２〜２０のアルキレン基、主鎖中に−Ｏ−を１以上有する置換若しくは非置換の直鎖又は分枝の炭素数２〜２０のアルキレン基、置換又は非置換の芳香族基、置換又は非置換の炭素数３〜７のシクロアルキレン基、及び次式
【化１５】
0006528310.tif 000016
（式中、ｎ５及びｎ６は、それぞれ独立して、１〜４のいずれかの整数であり、
破線の結合はベンゼン環の３位又は４位に結合することを表す）で表される基
からなる群より選ばれるいずれか一つを表す］で表されるジアリル化合物、又は式（IX）
【化１６】
0006528310.tif 000017
（式中、Ｒ４’は、置換又は非置換の直鎖又は分枝の炭素数５〜２０のアルキル基を表す］で表されるモノアリル化合物と、分子状硫黄（Ｓ８）とを混合して加熱することにより得られる含硫黄ポリマー。
【０１０３】
上記の含硫黄ポリマーは、ジアリル化合物又はモノアリル化合物と分子状硫黄（Ｓ８）とを混合して加熱することにより得られるネットワークポリマーであり、前記ジアリル化合物又はモノアリル化合物としては、下記式（VIII）又は（IX）で表される化合物（以下、化合物（VIII）又は（IX）という。他の式番号の化合物についても同様である）であれば特に制限されない。
【０１０４】
前記、「置換若しくは非置換の直鎖又は分枝の炭素数１〜２０のアルキレン基」の「直鎖又は分枝の炭素数１〜２０のアルキレン基」は、二価の飽和の炭素数１〜２０の炭素鎖であり、具体的にはメチレン、エチレン、プロピレン、ブチレン、ペンチレン、へキシレン、ヘプチレン、オクチレン、ノニレン、デシレン、ウンデシレン、ドデシレン、トリデシレン、テトラデシレン、ペンタデシレン、ヘキサデシレン、ヘプタデシレン、オクタデシレン、ノナデシレン、イコシレン等を挙げることができる。
【０１０５】
前記エチレン、プロピレン、ブチレン、ペンチレン、へキシレン、ヘプチレン、オクチレン、ノニレン、デシレン、ウンデシレン、ドデシレン、トリデシレン、テトラデシレン、ペンタデシレン、ヘキサデシレン、ヘプタデシレン、オクタデシレン、ノナデシレン、イコシレンは、その全ての構造異性体を含む。
【０１０６】
前記、「置換若しくは非置換の直鎖又は分枝の炭素数１〜２０のアルキレン基」の置換基としては、水酸基、フッ素原子、下記に示す芳香族基、ジアルキルアミノ基、アルキルオキシカルボニル基、アルコキシ基、含窒素ヘテロ環基等を挙げることができる。
【０１０７】
前記、ジアルキルアミノ基、アルキルオキシカルボニル基、及びアルコキシ基におけるアルキルは、直鎖又は分枝の炭素数１〜４のアルキルであり、具体的には、メチル、エチル、ｎ−プロピル、イソプロピル、ｎ−ブチル、ｓ−ブチル、ｔ−ブチル、イソブチルである。
【０１０８】
前記、含窒素ヘテロ環基は、具体的には、ピロリジン、ピラゾリジン、イミダゾリジン、オキサゾリジン、イソオキサゾリジン、ピペリジン、ピペラジン、モルホリン、チオモルホリン等である。
【０１０９】
前記、「連結基として−ＣＯＯ−，−ＯＣＯ−，−ＣＯＮＨ−，−ＮＨＣＯ−，及び−Ｏ−からなる群より選ばれるいずれか一つ又は二つを有する置換若しくは非置換の直鎖又は分枝の炭素数１〜１９のアルキレン基」の「連結基として−ＣＯＯ−，−ＯＣＯ−，−ＣＯＮＨ−，−ＮＨＣＯ−，及び−Ｏ−からなる群より選ばれるいずれか一つ又は二つを有する直鎖又は分枝の炭素数１〜１９のアルキレン基」とは、前記直鎖又は分枝の炭素数１〜１９のアルキレン基が、エステル結合、アミド結合及び／又はエーテル結合を介してアリル基及びＲ２’と結合する基であり、具体的にはアリル基及びＲ２’との関係において、アリル基−アルキレン基−ＣＯＯ−Ｒ２’、アリル基−アルキレン基−ＯＣＯ−Ｒ２’、アリル基−アルキレン基−ＣＯＮＨ−Ｒ２’、アリル基−アルキレン基−ＮＨＣＯ−Ｒ２’、アリル基−アルキレン基−Ｏ−Ｒ２’、アリル基−ＣＯＯ−アルキレン基−Ｒ２’、アリル基−ＣＯＯ−アルキレン基−ＣＯＯ−Ｒ２’、アリル基−ＣＯＯ−アルキレン基−ＯＣＯ−Ｒ２’、アリル基−ＣＯＯ−アルキレン基−ＣＯＮＨ−Ｒ２’、アリル基−ＣＯＯ−アルキレン基−ＮＨＣＯ−Ｒ２’、アリル基−ＣＯＯ−アルキレン基−Ｏ−Ｒ２’、アリル基−ＯＣＯ−アルキレン基−Ｒ２’、アリル基−ＯＣＯ−アルキレン基−ＣＯＯ−Ｒ２’、アリル基−ＯＣＯ−アルキレン基−ＯＣＯ−Ｒ２’、アリル基−ＯＣＯ−アルキレン基−ＣＯＮＨ−Ｒ２’、アリル基−ＯＣＯ−アルキレン基−ＮＨＣＯ−Ｒ２’、アリル基−ＯＣＯ−アルキレン基−Ｏ−Ｒ２’、アリル基−ＣＯＮＨ−アルキレン基−Ｒ２’、アリル基−ＣＯＮＨ−アルキレン基−ＣＯＯ−Ｒ２’、アリル基−ＣＯＮＨ−アルキレン基−ＯＣＯ−Ｒ２’、アリル基−ＣＯＮＨ−アルキレン基−ＣＯＮＨ−Ｒ２’、アリル基−ＣＯＮＨ−アルキレン基−ＮＨＣＯ−Ｒ２’、アリル基−ＯＣＯ−アルキレン基−Ｏ−Ｒ２’、アリル基−ＮＨＣＯ−アルキレン基−Ｒ２’、アリル基−ＮＨＣＯ−アルキレン基−ＣＯＯ−Ｒ２’、アリル基−ＮＨＣＯ−アルキレン基−ＯＣＯ−Ｒ２’、アリル基−ＮＨＣＯ−アルキレン基−ＣＯＮＨ−Ｒ２’、アリル基−ＮＨＣＯ−アルキレン基−ＮＨＣＯ−Ｒ２’、アリル基−ＮＨＣＯ−アルキレン基−Ｏ−Ｒ２’、アリル基−Ｏ−アルキレン基−Ｒ２’、アリル基−Ｏ−アルキレン基−ＣＯＯ−Ｒ２’、アリル基−Ｏ−アルキレン基−ＣＯＮＨ−Ｒ２’、アリル基−Ｏ−アルキレン基−ＮＨＣＯ−Ｒ２’、アリル基−Ｏ−アルキレン基−ＯＣＯ−Ｒ２’、及びアリル基−Ｏ−アルキレン基−Ｏ−Ｒ２’で表される。
このとき、酸素原子が結合しているアルキレン基の炭素原子には、ジアルキルアミノ基、アルコキシ基、含窒素ヘテロ環基等ヘテロ原子で置換する置換基が存在しないことが好ましい。
【０１１０】
前記、「連結基として−ＣＯＯ−，−ＯＣＯ−，−ＣＯＮＨ−，−ＮＨＣＯ−，及び−Ｏ−からなる群より選ばれるいずれか一つ又は二つを有する置換若しくは非置換の直鎖又は分枝の炭素数１〜１９のアルキレン基」の置換基としては、前記「置換若しくは非置換の直鎖又は分枝の炭素数１〜２０のアルキレン基」の置換基と同様の置換基が挙げられる。
【０１１１】
前記Ｒ１’及びＲ３’としては、前述のいかなる基であっても構わないが、好ましくは、へキシレン、ヘプチレン、オクチレン、−ＣＯＯ−へキシレン、−ＣＯＯ−ヘプチレン、−ＣＯＯ−オクチレン、−Ｏ−へキシレン、−Ｏ−ヘプチレン、−Ｏ−オクチレン、−ＯＣＯ−へキシレン、−ＯＣＯ−ヘプチレン、及び−ＯＣＯ−オクチレンであり、より好ましくは−ＣＯＯ−へキシレン、−ＣＯＯ−ヘプチレン、−ＣＯＯ−オクチレン、−ＯＣＯ−へキシレン、−ＯＣＯ−ヘプチレン、及び−ＯＣＯ−オクチレンであり、さらに好ましくは−ＯＣＯ−へキシレン、−ＯＣＯ−ヘプチレン、及び−ＯＣＯ−オクチレンであり、最も好ましくは、アリル基及びＲ２’との関係において、アリル基−ヘキシレン−ＣＯＯ−Ｒ２’、アリル基−ヘプチレン−ＣＯＯ−Ｒ２’、及びアリル基−オクチレン−ＣＯＯ−Ｒ２’である。
【０１１２】
前記、「置換若しくは非置換の直鎖又は分枝の炭素数２〜２０のアルキレン基」としては、Ｒ１’及びＲ３’に示した置換若しくは非置換の直鎖又は分枝の炭素数１〜２０のアルキレン基と同様のものを挙げることができる。
【０１１３】
「置換若しくは非置換の直鎖又は分枝の炭素数２〜２０のアルキレン基」の置換基としては、前記「置換若しくは非置換の直鎖又は分枝の炭素数１〜２０のアルキレン基」の置換基と同様である。
【０１１４】
前記、「主鎖中に−Ｏ−を１以上有する置換又は非置換の直鎖又は分枝の炭素数２〜２０のアルキレン基」としては、
−（Ｏ−直鎖又は分枝の炭素数２〜２０のアルキレン）ｍ１−、
−（Ｏ−直鎖又は分枝の炭素数２〜２０のアルキレン）ｍ１−Ｏ−、及び
−直鎖又は分枝の炭素数２〜２０のアルキレン−（Ｏ−直鎖又は分枝の炭素数２〜２０のアルキレン）ｍ２−
として表される（ポリ）エーテル基である。
前記ｍ１は１〜１０のいずれかの整数、前記ｍ２は１〜９のいずれかの整数であり、かつ、ｍ１及びｍ２は前記−Ｏ−を１以上有する置換又は非置換の直鎖又は分枝の炭素数２〜２０のアルキレン基の主鎖の総炭素数が２〜２０となるように定められる。
【０１１５】
前記、−（Ｏ−直鎖又は分枝の炭素数２〜２０のアルキレン）ｍ１−、−（Ｏ−直鎖又は分枝の炭素数２〜２０のアルキレン）ｍ１−Ｏ−、及び−直鎖又は分枝の炭素数２〜２０のアルキレン−（Ｏ−直鎖又は分枝の炭素数２〜２０のアルキレン）ｍ２−は、Ｒ１及びＲ３との関係において、
Ｒ１’−（Ｏ−直鎖又は分枝の炭素数２〜２０のアルキレン）ｍ１−Ｒ３’、
Ｒ１’−（直鎖又は分枝の炭素数２〜２０のアルキレン−Ｏ）ｍ１−Ｒ３’、
Ｒ１’−（Ｏ−直鎖又は分枝の炭素数２〜２０のアルキレン）ｍ１−Ｏ−Ｒ３’、
Ｒ１’−直鎖又は分枝の炭素数２〜２０のアルキレン−（Ｏ−直鎖又は分枝の炭素数２〜２０のアルキレン）ｍ２−Ｒ３’、
Ｒ１’−（直鎖又は分枝の炭素数２〜２０のアルキレン−Ｏ）ｍ２−直鎖又は分枝の炭素数２〜２０のアルキレン−Ｒ３’等が挙げられる。
【０１１６】
前記「主鎖中に−Ｏ−を１以上有する置換又は非置換の直鎖又は分枝の炭素数２〜２０のアルキレン基」の「主鎖中に−Ｏ−を１以上有する直鎖又は分枝の炭素数２〜２０のアルキレン基」としては、具体的には
−Ｏ−エチレン−、−Ｏ−エチレン−Ｏ−、−Ｏ−エチレン−Ｏ−エチレン−、−Ｏ−エチレン−Ｏ−エチレン−Ｏ−、−エチレン−Ｏ−エチレン−、−Ｏ−エチレン−Ｏ−プロピレン−、−Ｏ−エチレン−Ｏ−プロピレン−Ｏ−、−エチレン−Ｏ−プロピレン−、−Ｏ−エチレン−Ｏ−ブチレン−、−Ｏ−エチレン−Ｏ−ブチレン−Ｏ−、−エチレン−Ｏ−ブチレン−、−Ｏ−エチレン−Ｏ−ペンチレン−、−Ｏ−エチレン−Ｏ−ペンチレン−Ｏ−、−エチレン−Ｏ−ペンチレン−、−Ｏ−エチレン−Ｏ−へキシレン−、−Ｏ−エチレン−Ｏ−へキシレン−Ｏ−、−エチレン−Ｏ−へキシレン−、−Ｏ−エチレン−Ｏ−ヘプチレン−、−Ｏ−エチレン−Ｏ−ヘプチレン−Ｏ−、−エチレン−Ｏ−ヘプチレン−、−Ｏ−エチレン−Ｏ−オクチレン−、−Ｏ−エチレン−Ｏ−オクチレン−Ｏ−、−エチレン−Ｏ−オクチレン−、−Ｏ−エチレン−Ｏ−ノニレン−、−Ｏ−エチレン−Ｏ−ノニレン−Ｏ−、−エチレン−Ｏ−ノニレン−、−Ｏ−エチレン−Ｏ−デシレン−、−Ｏ−エチレン−Ｏ−デシレン−Ｏ−、−エチレン−Ｏ−デシレン−、−Ｏ−エチレン−Ｏ−エチレン−Ｏ−エチレン−、−Ｏ−エチレン−Ｏ−エチレン−Ｏ−エチレン−Ｏ−、−エチレン−Ｏ−エチレン−Ｏ−エチレン−、−Ｏ−エチレン−Ｏ−プロピレン−Ｏ−エチレン−、−Ｏ−エチレン−Ｏ−プロピレン−Ｏ−エチレン−Ｏ−、−エチレン−Ｏ−プロピレン−Ｏ−エチレン−、−Ｏ−エチレン−Ｏ−プロピレン−Ｏ−プロピレン−、−Ｏ−エチレン−Ｏ−プロピレン−Ｏ−プロピレン−Ｏ−、−エチレン−Ｏ−プロピレン−Ｏ−プロピレン−、−エチレン−Ｏ−プロピレン−Ｏ−ブチレン−、−Ｏ−エチレン−Ｏ−プロピレン−Ｏ−ブチレン−、−Ｏ−エチレン−Ｏ−プロピレン−Ｏ−ブチレン−Ｏ−、−Ｏ−エチレン−Ｏ−プロピレン−Ｏ−ペンチレン−、−Ｏ−エチレン−Ｏ−プロピレン−Ｏ−ペンチレン−Ｏ−、−エチレン−Ｏ−プロピレン−Ｏ−ペンチレン−、−Ｏ−エチレン−Ｏ−プロピレン−Ｏ−ヘキシレン−、−Ｏ−エチレン−Ｏ−プロピレン−Ｏ−ヘキシレン−Ｏ−、−エチレン−Ｏ−プロピレン−Ｏ−ヘキシレン−、−Ｏ−エチレン−Ｏ−プロピレン−Ｏ−ヘプチレン−、−Ｏ−エチレン−Ｏ−プロピレン−Ｏ−ヘプチレン−Ｏ−、−エチレン−Ｏ−プロピレン−Ｏ−ヘプチレン−、−Ｏ−エチレン−Ｏ−ブチレン−Ｏ−エチレン−、−Ｏ−エチレン−Ｏ−ブチレン−Ｏ−エチレン−Ｏ−、−エチレン−Ｏ−ブチレン−Ｏ−エチレン−、−Ｏ−エチレン−Ｏ−ペンチレン−Ｏ−エチレン−、−Ｏ−エチレン−Ｏ−ペンチレン−Ｏ−エチレン−Ｏ−、−エチレン−Ｏ−ペンチレン−Ｏ−エチレン−、−Ｏ−エチレン−Ｏ−ブチレン−Ｏ−プロピレン−、−Ｏ−エチレン−Ｏ−ブチレン−Ｏ−プロピレン−Ｏ−、−エチレン−Ｏ−ブチレン−Ｏ−プロピレン−、−Ｏ−エチレン−Ｏ−ブチレン−Ｏ−ブチレン−、−Ｏ−エチレン−Ｏ−ブチレン−Ｏ−ブチレン−Ｏ−、−エチレン−Ｏ−ブチレン−Ｏ−ブチレン−、−Ｏ−エチレン−Ｏ−ブチレン−Ｏ−ペンチレン−、−Ｏ−エチレン−Ｏ−ブチレン−Ｏ−ペンチレン−Ｏ−、−エチレン−Ｏ−ブチレン−Ｏ−ペンチレン−、−Ｏ−エチレン−Ｏ−ブチレン−Ｏ−ヘキシレン−、−Ｏ−エチレン−Ｏ−ブチレン−Ｏ−ヘキシレン−Ｏ−、−エチレン−Ｏ−ブチレン−Ｏ−ヘキシレン−、−Ｏ−エチレン−Ｏ−ペンチレン−Ｏ−エチレン−、−Ｏ−エチレン−Ｏ−ペンチレン−Ｏ−エチレン−Ｏ−、−エチレン−Ｏ−ペンチレン−Ｏ−エチレン−、−Ｏ−エチレン−Ｏ−ペンチレン−Ｏ−プロピレン−、−Ｏ−エチレン−Ｏ−ペンチレン−Ｏ−プロピレン−Ｏ−、−エチレン−Ｏ−ペンチレン−Ｏ−プロピレン−、−Ｏ−エチレン−Ｏ−ペンチレン−Ｏ−ブチレン−、−Ｏ−エチレン−Ｏ−ペンチレン−Ｏ−ブチレン−Ｏ−、−エチレン−Ｏ−ペンチレン−Ｏ−ブチレン−、−Ｏ−エチレン−Ｏ−ペンチレン−Ｏ−ペンチレン−、−Ｏ−エチレン−Ｏ−ペンチレン−Ｏ−ペンチレン−Ｏ−、−エチレン−Ｏ−ペンチレン−Ｏ−ペンチレン−、−Ｏ−エチレン−Ｏ−ヘキシレン−Ｏ−エチレン−、−Ｏ−エチレン−Ｏ−ヘキシレン−Ｏ−エチレン−Ｏ−、−エチレン−Ｏ−ヘキシレン−Ｏ−エチレン−、−Ｏ−エチレン−Ｏ−ヘキシレン−Ｏ−プロピレン−、−Ｏ−エチレン−Ｏ−ヘキシレン−Ｏ−プロピレン−Ｏ−、−エチレン−Ｏ−ヘキシレン−Ｏ−プロピレン−、−Ｏ−エチレン−Ｏ−ヘキシレン−Ｏ−ブチレン−、−Ｏ−エチレン−Ｏ−ヘキシレン−Ｏ−ブチレン−Ｏ−、−エチレン−Ｏ−ヘキシレン−Ｏ−ブチレン−、−Ｏ−エチレン−Ｏ−ヘプチレン−Ｏ−エチレン−、−Ｏ−エチレン−Ｏ−ヘプチレン−Ｏ−エチレン−Ｏ−、−エチレン−Ｏ−ヘプチレン−Ｏ−エチレン−、−Ｏ−エチレン−Ｏ−ヘプチレン−Ｏ−プロピレン−、−Ｏ−エチレン−Ｏ−ヘプチレン−Ｏ−プロピレン−Ｏ−、−エチレン−Ｏ−ヘプチレン−Ｏ−プロピレン−、−Ｏ−エチレン−Ｏ−オクチレン−Ｏ−エチレン−、−Ｏ−エチレン−Ｏ−オクチレン−Ｏ−エチレン−Ｏ−、−エチレン−Ｏ−オクチレン−Ｏ−エチレン−、−Ｏ−エチレン−Ｏ−エチレン−Ｏ−エチレン−Ｏ−エチレン−、−Ｏ−エチレン−Ｏ−エチレン−Ｏ−エチレン−Ｏ−エチレン−Ｏ−、−エチレン−Ｏ−エチレン−Ｏ−エチレン−Ｏ−エチレン−、−Ｏ−エチレン−Ｏ−エチレン−Ｏ−エチレン−Ｏ−プロピレン−、−Ｏ−エチレン−Ｏ−エチレン−Ｏ−エチレン−Ｏ−プロピレン−Ｏ−、−エチレン−Ｏ−エチレン−Ｏ−エチレン−Ｏ−プロピレン−、−Ｏ−エチレン−Ｏ−エチレン−Ｏ−エチレン−Ｏ−ブチレン−、−Ｏ−エチレン−Ｏ−エチレン−Ｏ−エチレン−Ｏ−ブチレン−Ｏ−、−エチレン−Ｏ−エチレン−Ｏ−エチレン−Ｏ−ブチレン−、−Ｏ−エチレン−Ｏ−エチレン−Ｏ−エチレン−Ｏ−ペンチレン−、−Ｏ−エチレン−Ｏ−エチレン−Ｏ−エチレン−Ｏ−ペンチレン−Ｏ−、−エチレン−Ｏ−エチレン−Ｏ−エチレン−Ｏ−ペンチレン−、−Ｏ−エチレン−Ｏ−エチレン−Ｏ−エチレン−Ｏ−ヘキシレン−Ｏ−、−Ｏ−エチレン−Ｏ−エチレン−Ｏ−エチレン−Ｏ−ヘキシレン−、−エチレン−Ｏ−エチレン−Ｏ−エチレン−Ｏ−ヘキシレン−、−Ｏ−エチレン−Ｏ−エチレン−Ｏ−プロピレン−Ｏ−エチレン−、−Ｏ−エチレン−Ｏ−エチレン−Ｏ−プロピレン−Ｏ−エチレン−Ｏ−、−エチレン−Ｏ−エチレン−Ｏ−プロピレン−Ｏ−エチレン−、−Ｏ−エチレン−Ｏ−エチレン−Ｏ−プロピレン−Ｏ−プロピレン−、−Ｏ−エチレン−Ｏ−エチレン−Ｏ−プロピレン−Ｏ−プロピレン−Ｏ−、−エチレン−Ｏ−エチレン−Ｏ−プロピレン−Ｏ−プロピレン−、−Ｏ−エチレン−Ｏ−エチレン−Ｏ−プロピレン−Ｏ−ブチレン−、−Ｏ−エチレン−Ｏ−エチレン−Ｏ−プロピレン−Ｏ−ブチレン−Ｏ−、−エチレン−Ｏ−エチレン−Ｏ−プロピレン−Ｏ−ブチレン−、−Ｏ−エチレン−Ｏ−エチレン−Ｏ−プロピレン−Ｏ−ペンチレン−、−Ｏ−エチレン−Ｏ−エチレン−Ｏ−プロピレン−Ｏ−ペンチレン−Ｏ−、−エチレン−Ｏ−エチレン−Ｏ−プロピレン−Ｏ−ペンチレン−、−Ｏ−エチレン−Ｏ−エチレン−Ｏ−ブチレン−Ｏ−エチレン−、−Ｏ−エチレン−Ｏ−エチレン−Ｏ−ブチレン−Ｏ−エチレン−Ｏ−、−エチレン−Ｏ−エチレン−Ｏ−ブチレン−Ｏ−エチレン−、−Ｏ−エチレン−Ｏ−エチレン−Ｏ−ブチレン−Ｏ−プロピレン−、−Ｏ−エチレン−Ｏ−エチレン−Ｏ−ブチレン−Ｏ−プロピレン−Ｏ−、−エチレン−Ｏ−エチレン−Ｏ−ブチレン−Ｏ−プロピレン−、−Ｏ−エチレン−Ｏ−エチレン−Ｏ−ブチレン−Ｏ−ブチレン−、−Ｏ−エチレン−Ｏ−エチレン−Ｏ−ブチレン−Ｏ−ブチレン−Ｏ−、−エチレン−Ｏ−エチレン−Ｏ−ブチレン−Ｏ−ブチレン−、−Ｏ−エチレン−Ｏ−エチレン−Ｏ−ペンチレン−Ｏ−エチレン−、−Ｏ−エチレン−Ｏ−エチレン−Ｏ−ペンチレン−Ｏ−エチレン−Ｏ−、−エチレン−Ｏ−エチレン−Ｏ−ペンチレン−Ｏ−エチレン−、−Ｏ−エチレン−Ｏ−エチレン−Ｏ−ペンチレン−Ｏ−プロピレン−、−Ｏ−エチレン−Ｏ−エチレン−Ｏ−ペンチレン−Ｏ−プロピレン−Ｏ−、−エチレン−Ｏ−エチレン−Ｏ−ペンチレン−Ｏ−プロピレン−、−Ｏ−エチレン−Ｏ−エチレン−Ｏ−ヘキシレン−Ｏ−エチレン−、−Ｏ−エチレン−Ｏ−エチレン−Ｏ−ヘキシレン−Ｏ−エチレン−Ｏ−、−エチレン−Ｏ−エチレン−Ｏ−ヘキシレン−Ｏ−エチレン−、−Ｏ−エチレン−Ｏ−プロピレン−Ｏ−エチレン−Ｏ−プロピレン−、−Ｏ−エチレン−Ｏ−プロピレン−Ｏ−エチレン−Ｏ−プロピレン−Ｏ−、−エチレン−Ｏ−プロピレン−Ｏ−エチレン−Ｏ−プロピレン−、−Ｏ−エチレン−Ｏ−プロピレン−Ｏ−エチレン−Ｏ−ブチレン−、−Ｏ−エチレン−Ｏ−プロピレン−Ｏ−エチレン−Ｏ−ブチレン−Ｏ−、−エチレン−Ｏ−プロピレン−Ｏ−エチレン−Ｏ−ブチレン−、−Ｏ−エチレン−Ｏ−プロピレン−Ｏ−エチレン−Ｏ−ペンチレン−、−Ｏ−エチレン−Ｏ−プロピレン−Ｏ−エチレン−Ｏ−ペンチレン−Ｏ−、−エチレン−Ｏ−プロピレン−Ｏ−エチレン−Ｏ−ペンチレン−、−Ｏ−エチレン−Ｏ−プロピレン−Ｏ−プロピレン−Ｏ−エチレン−、−Ｏ−エチレン−Ｏ−プロピレン−Ｏ−プロピレン−Ｏ−エチレン−Ｏ−、−エチレン−Ｏ−プロピレン−Ｏ−プロピレン−Ｏ−エチレン−、−Ｏ−エチレン−Ｏ−プロピレン−Ｏ−ブチレン−Ｏ−エチレン−、−Ｏ−エチレン−Ｏ−プロピレン−Ｏ−ブチレン−Ｏ−エチレン−Ｏ−、−エチレン−Ｏ−プロピレン−Ｏ−ブチレン−Ｏ−エチレン−、−Ｏ−エチレン−Ｏ−プロピレン−Ｏ−ペンチレン−Ｏ−エチレン−、−Ｏ−エチレン−Ｏ−プロピレン−Ｏ−ペンチレン−Ｏ−エチレン−Ｏ−、−エチレン−Ｏ−プロピレン−Ｏ−ペンチレン−Ｏ−エチレン−、−Ｏ−エチレン−Ｏ−ブチレン−Ｏ−エチレン−Ｏ−プロピレン−、−Ｏ−エチレン−Ｏ−ブチレン−Ｏ−エチレン−Ｏ−プロピレン−Ｏ−、−エチレン−Ｏ−ブチレン−Ｏ−エチレン−Ｏ−プロピレン−、−Ｏ−エチレン−Ｏ−ブチレン−Ｏ−エチレン−Ｏ−ブチレン−、−Ｏ−エチレン−Ｏ−ブチレン−Ｏ−エチレン−Ｏ−ブチレン−Ｏ−、−エチレン−Ｏ−ブチレン−Ｏ−エチレン−Ｏ−ブチレン−、−Ｏ−エチレン−Ｏ−エチレン−Ｏ−エチレン−Ｏ−エチレン−Ｏ−エチレン−、−Ｏ−エチレン−Ｏ−エチレン−Ｏ−エチレン−Ｏ−エチレン−Ｏ−エチレン−Ｏ−、−エチレン−Ｏ−エチレン−Ｏ−エチレン−Ｏ−エチレン−Ｏ−エチレン−、−Ｏ−エチレン−Ｏ−エチレン−Ｏ−エチレン−Ｏ−エチレン−Ｏ−プロピレン−、−Ｏ−エチレン−Ｏ−エチレン−Ｏ−エチレン−Ｏ−エチレン−Ｏ−ブチレン−、−Ｏ−エチレン−Ｏ−エチレン−Ｏ−エチレン−Ｏ−エチレン−Ｏ−プロピレン−Ｏ−、−Ｏ−エチレン−Ｏ−エチレン−Ｏ−エチレン−Ｏ−エチレン−Ｏ−ブチレン−Ｏ−、−エチレン−Ｏ−エチレン−Ｏ−エチレン−Ｏ−エチレン−Ｏ−プロピレン−、−エチレン−Ｏ−エチレン−Ｏ−エチレン−Ｏ−エチレン−Ｏ−ブチレン−、−Ｏ−エチレン−Ｏ−エチレン−Ｏ−エチレン−Ｏ−プロピレン−Ｏ−エチレン−、−Ｏ−エチレン−Ｏ−エチレン−Ｏ−エチレン−Ｏ−ブチレン−Ｏ−エチレン−、−Ｏ−エチレン−Ｏ−エチレン−Ｏ−エチレン−Ｏ−プロピレン−Ｏ−エチレン−Ｏ−、−Ｏ−エチレン−Ｏ−エチレン−Ｏ−エチレン−Ｏ−ブチレン−Ｏ−エチレン−Ｏ−、−エチレン−Ｏ−エチレン−Ｏ−エチレン−Ｏ−プロピレン−Ｏ−エチレン−、−エチレン−Ｏ−エチレン−Ｏ−エチレン−Ｏ−ブチレン−Ｏ−エチレン−、−Ｏ−エチレン−Ｏ−エチレン−Ｏ−プロピレン−Ｏ−エチレン−Ｏ−エチレン−、−Ｏ−エチレン−Ｏ−エチレン−Ｏ−ブチレン−Ｏ−エチレン−Ｏ−エチレン−、−Ｏ−エチレン−Ｏ−エチレン−Ｏ−プロピレン−Ｏ−エチレン−Ｏ−エチレン−Ｏ−、−Ｏ−エチレン−Ｏ−エチレン−Ｏ−ブチレン−Ｏ−エチレン−Ｏ−エチレン−Ｏ−、
−エチレン−Ｏ−エチレン−Ｏ−プロピレン−Ｏ−エチレン−Ｏ−エチレン−、−エチレン−Ｏ−エチレン−Ｏ−ブチレン−Ｏ−エチレン−Ｏ−エチレン−、−Ｏ−エチレン−Ｏ−エチレン−Ｏ−エチレン−Ｏ−エチレン−Ｏ−エチレン−Ｏ−エチレン−、−Ｏ−エチレン−Ｏ−エチレン−Ｏ−エチレン−Ｏ−エチレン−Ｏ−エチレン−Ｏ−エチレン−Ｏ−、−エチレン−Ｏ−エチレン−Ｏ−エチレン−Ｏ−エチレン−Ｏ−エチレン−Ｏ−エチレン−、−Ｏ−エチレン−Ｏ−エチレン−Ｏ−エチレン−Ｏ−エチレン−Ｏ−エチレン−Ｏ−エチレン−Ｏ−エチレン−、−Ｏ−エチレン−Ｏ−エチレン−Ｏ−エチレン−Ｏ−エチレン−Ｏ−エチレン−Ｏ−エチレン−Ｏ−エチレン−Ｏ−、−エチレン−Ｏ−エチレン−Ｏ−エチレン−Ｏ−エチレン−Ｏ−エチレン−Ｏ−エチレン−Ｏ−エチレン−、−Ｏ−エチレン−Ｏ−エチレン−Ｏ−エチレン−Ｏ−エチレン−Ｏ−エチレン−Ｏ−エチレン−Ｏ−エチレン−Ｏ−エチレン−、−Ｏ−エチレン−Ｏ−エチレン−Ｏ−エチレン−Ｏ−エチレン−Ｏ−エチレン−Ｏ−エチレン−Ｏ−エチレン−Ｏ−エチレン−Ｏ−、−エチレン−Ｏ−エチレン−Ｏ−エチレン−Ｏ−エチレン−Ｏ−エチレン−Ｏ−エチレン−Ｏ−エチレン−Ｏ−エチレン−、−Ｏ−エチレン−Ｏ−エチレン−Ｏ−エチレン−Ｏ−エチレン−Ｏ−エチレン−Ｏ−エチレン−Ｏ−エチレン−Ｏ−エチレン−Ｏ−エチレン−、−Ｏ−エチレン−Ｏ−エチレン−Ｏ−エチレン−Ｏ−エチレン−Ｏ−エチレン−Ｏ−エチレン−Ｏ−エチレン−Ｏ−エチレン−Ｏ−エチレン−Ｏ−、−エチレン−Ｏ−エチレン−Ｏ−エチレン−Ｏ−エチレン−Ｏ−エチレン−Ｏ−エチレン−Ｏ−エチレン−Ｏ−エチレン−Ｏ−エチレン−、−Ｏ−エチレン−Ｏ−エチレン−Ｏ−エチレン−Ｏ−エチレン−Ｏ−エチレン−Ｏ−エチレン−Ｏ−エチレン−Ｏ−エチレン−Ｏ−エチレン−Ｏ−エチレン−、−Ｏ−エチレン−Ｏ−エチレン−Ｏ−エチレン−Ｏ−エチレン−Ｏ−エチレン−Ｏ−エチレン−Ｏ−エチレン−Ｏ−エチレン−Ｏ−エチレン−Ｏ−エチレン−Ｏ−、−エチレン−Ｏ−エチレン−Ｏ−エチレン−Ｏ−エチレン−Ｏ−エチレン−Ｏ−エチレン−Ｏ−エチレン−Ｏ−エチレン−Ｏ−エチレン−Ｏ−エチレン−、−Ｏ−プロピレン−、−Ｏ−プロピレン−Ｏ−、−Ｏ−プロピレン−Ｏ−プロピレン−、−Ｏ−プロピレン−Ｏ−プロピレン−Ｏ−、−プロピレン−Ｏ−プロピレン−、−Ｏ−プロピレン−Ｏ−ブチレン−、−Ｏ−プロピレン−Ｏ−ブチレン−Ｏ−、−プロピレン−Ｏ−ブチレン−、−Ｏ−プロピレン−Ｏ−ペンチレン−、−Ｏ−プロピレン−Ｏ−ペンチレン−Ｏ−、−プロピレン−Ｏ−ペンチレン−、−Ｏ−プロピレン−Ｏ−へキシレン−、−Ｏ−プロピレン−Ｏ−へキシレン−Ｏ−、−プロピレン−Ｏ−へキシレン−、−Ｏ−プロピレン−Ｏ−ヘプチレン−、−Ｏ−プロピレン−Ｏ−ヘプチレン−Ｏ−、−プロピレン−Ｏ−ヘプチレン−、−Ｏ−プロピレン−Ｏ−オクチレン−、−Ｏ−プロピレン−Ｏ−オクチレン−Ｏ−、−プロピレン−Ｏ−オクチレン−、−Ｏ−プロピレン−Ｏ−ノニレン−、−Ｏ−プロピレン−Ｏ−ノニレン−Ｏ−、−プロピレン−Ｏ−ノニレン−、−Ｏ−プロピレン−Ｏ−エチレン−Ｏ−プロピレン−、−Ｏ−プロピレン−Ｏ−エチレン−Ｏ−プロピレン−Ｏ−、−プロピレン−Ｏ−エチレン−Ｏ−プロピレン−、−Ｏ−プロピレン−Ｏ−エチレン−Ｏ−ブチレン−、−Ｏ−プロピレン−Ｏ−エチレン−Ｏ−ブチレン−Ｏ−、−プロピレン−Ｏ−エチレン−Ｏ−ブチレン−、−Ｏ−プロピレン−Ｏ−エチレン−Ｏ−ペンチレン−、−Ｏ−プロピレン−Ｏ−エチレン−Ｏ−ペンチレン−Ｏ−、−プロピレン−Ｏ−エチレン−Ｏ−ペンチレン−、−Ｏ−プロピレン−Ｏ−エチレン−Ｏ−ヘキシレン−、−Ｏ−プロピレン−Ｏ−エチレン−Ｏ−ヘキシレン−Ｏ−、−プロピレン−Ｏ−エチレン−Ｏ−ヘキシレン−、−Ｏ−プロピレン−Ｏ−エチレン−Ｏ−ヘプチレン−、−Ｏ−プロピレン−Ｏ−エチレン−Ｏ−ヘプチレン−Ｏ−、−プロピレン−Ｏ−エチレン−Ｏ−ヘプチレン−、−Ｏ−プロピレン−Ｏ−プロピレン−Ｏ−プロピレン−、−Ｏ−プロピレン−Ｏ−プロピレン−Ｏ−プロピレン−Ｏ−、−プロピレン−Ｏ−プロピレン−Ｏ−プロピレン−、−Ｏ−プロピレン−Ｏ−プロピレン−Ｏ−ブチレン−、−Ｏ−プロピレン−Ｏ−プロピレン−Ｏ−ブチレン−Ｏ−、−プロピレン−Ｏ−プロピレン−Ｏ−ブチレン−、−Ｏ−プロピレン−Ｏ−プロピレン−Ｏ−ペンチレン−、−Ｏ−プロピレン−Ｏ−プロピレン−Ｏ−ペンチレン−Ｏ−、−プロピレン−Ｏ−プロピレン−Ｏ−ペンチレン−、−Ｏ−プロピレン−Ｏ−プロピレン−Ｏ−ヘキシレン−、−Ｏ−プロピレン−Ｏ−プロピレン−Ｏ−ヘキシレン−Ｏ−、−プロピレン−Ｏ−プロピレン−Ｏ−ヘキシレン−、−Ｏ−プロピレン−Ｏ−ブチレン−Ｏ−プロピレン−、−Ｏ−プロピレン−Ｏ−ブチレン−Ｏ−プロピレン−Ｏ−、−プロピレン−Ｏ−ブチレン−Ｏ−プロピレン−、−Ｏ−プロピレン−Ｏ−ブチレン−Ｏ−ブチレン−、−Ｏ−プロピレン−Ｏ−ブチレン−Ｏ−ブチレン−Ｏ−、−プロピレン−Ｏ−ブチレン−Ｏ−ブチレン−、−Ｏ−プロピレン−Ｏ−ブチレン−Ｏ−ペンチレン−、−Ｏ−プロピレン−Ｏ−ブチレン−Ｏ−ペンチレン−Ｏ−、−プロピレン−Ｏ−ブチレン−Ｏ−ペンチレン−、−Ｏ−プロピレン−Ｏ−ペンチレン−Ｏ−プロピレン−、−Ｏ−プロピレン−Ｏ−ペンチレン−Ｏ−プロピレン−Ｏ−、−プロピレン−Ｏ−ペンチレン−Ｏ−プロピレン−、−Ｏ−プロピレン−Ｏ−ペンチレン−Ｏ−ブチレン−、−Ｏ−プロピレン−Ｏ−ペンチレン−Ｏ−ブチレン−Ｏ−、−プロピレン−Ｏ−ペンチレン−Ｏ−ブチレン−、−Ｏ−プロピレン−Ｏ−ヘキシレン−Ｏ−プロピレン−、−Ｏ−プロピレン−Ｏ−ヘキシレン−Ｏ−プロピレン−Ｏ−、−プロピレン−Ｏ−ヘキシレン−Ｏ−プロピレン−、−Ｏ−プロピレン−Ｏ−プロピレン−Ｏ−プロピレン−Ｏ−プロピレン−、−Ｏ−プロピレン−Ｏ−プロピレン−Ｏ−プロピレン−Ｏ−プロピレン−Ｏ−、−プロピレン−Ｏ−プロピレン−Ｏ−プロピレン−Ｏ−プロピレン−、−Ｏ−プロピレン−Ｏ−プロピレン−Ｏ−プロピレン−Ｏ−プロピレン−Ｏ−プロピレン−、−Ｏ−プロピレン−Ｏ−プロピレン−Ｏ−プロピレン−Ｏ−プロピレン−Ｏ−プロピレン−Ｏ−、−プロピレン−Ｏ−プロピレン−Ｏ−プロピレン−Ｏ−プロピレン−Ｏ−プロピレン−、−Ｏ−プロピレン−Ｏ−プロピレン−Ｏ−プロピレン−Ｏ−プロピレン−Ｏ−プロピレン−Ｏ−プロピレン−、−Ｏ−プロピレン−Ｏ−プロピレン−Ｏ−プロピレン−Ｏ−プロピレン−Ｏ−プロピレン−Ｏ−プロピレン−Ｏ−、−プロピレン−Ｏ−プロピレン−Ｏ−プロピレン−Ｏ−プロピレン−Ｏ−プロピレン−Ｏ−プロピレン−、−Ｏ−ブチレン−、−Ｏ−ブチレン−Ｏ−、−Ｏ−ブチレン−Ｏ−ブチレン−、−Ｏ−ブチレン−Ｏ−ペンチレン−、−Ｏ−ブチレン−Ｏ−ヘキシレン−、−Ｏ−ブチレン−Ｏ−ヘプチレン−、−Ｏ−ブチレン−Ｏ−オクチレン−、−Ｏ−ブチレン−Ｏ−ブチレン−Ｏ−、−Ｏ−ブチレン−Ｏ−ペンチレン−Ｏ−、−Ｏ−ブチレン−Ｏ−ヘキシレン−Ｏ−、−Ｏ−ブチレン−Ｏ−ヘプチレン−Ｏ−、−Ｏ−ブチレン−Ｏ−オクチレン−Ｏ−、−ブチレン−Ｏ−ブチレン−、−ブチレン−Ｏ−ペンチレン−、−ブチレン−Ｏ−ヘキシレン−、−ブチレン−Ｏ−ヘプチレン−、−ブチレン−Ｏ−オクチレン−、−Ｏ−ブチレン−Ｏ−エチレン−Ｏ−ブチレン−、−Ｏ−ブチレン−Ｏ−エチレン−Ｏ−ブチレン−Ｏ−、−ブチレン−Ｏ−エチレン−Ｏ−ブチレン−、−Ｏ−ブチレン−Ｏ−プロピレン−Ｏ−ブチレン−、−Ｏ−ブチレン−Ｏ−プロピレン−Ｏ−ブチレン−Ｏ−、−ブチレン−Ｏ−プロピレン−Ｏ−ブチレン−、−Ｏ−ブチレン−Ｏ−ブチレン−Ｏ−ブチレン−、−Ｏ−ブチレン−Ｏ−ブチレン−Ｏ−ブチレン−Ｏ−、−ブチレン−Ｏ−ブチレン−Ｏ−ブチレン−、−Ｏ−ブチレン−Ｏ−ブチレン−Ｏ−ブチレン−Ｏ−ブチレン−、−Ｏ−ブチレン−Ｏ−ブチレン−Ｏ−ブチレン−Ｏ−ブチレン−Ｏ−、−ブチレン−Ｏ−ブチレン−Ｏ−ブチレン−Ｏ−ブチレン−、−Ｏ−ブチレン−Ｏ−ブチレン−Ｏ−ブチレン−Ｏ−ブチレン−Ｏ−ブチレン−、−Ｏ−ブチレン−Ｏ−ブチレン−Ｏ−ブチレン−Ｏ−ブチレン−Ｏ−ブチレン−Ｏ−、−ブチレン−Ｏ−ブチレン−Ｏ−ブチレン−Ｏ−ブチレン−Ｏ−ブチレン−、−Ｏ−ペンチレン−、−Ｏ−ペンチレン−Ｏ−、−Ｏ−ペンチレン−Ｏ−ペンチレン−、−Ｏ−ペンチレン−Ｏ−ペンチレン−Ｏ−、−ペンチレン−Ｏ−ペンチレン−、−Ｏ−ペンチレン−Ｏ−へキシレン−、−Ｏ−ペンチレン−Ｏ−へキシレン−Ｏ−、−ペンチレン−Ｏ−へキシレン−、−Ｏ−ペンチレン−Ｏ−ヘプチレン−、−Ｏ−ペンチレン−Ｏ−ヘプチレン−Ｏ−、−ペンチレン−Ｏ−へキシレン−、−ペンチレン−Ｏ−ヘプチレン−、−Ｏ−ペンチレン−Ｏ−エチレン−Ｏ−ペンチレン−、−Ｏ−ペンチレン−Ｏ−エチレン−Ｏ−ペンチレン−Ｏ−、−ペンチレン−Ｏ−エチレン−Ｏ−ペンチレン−、−Ｏ−ペンチレン−Ｏ−ペンチレン−Ｏ−ペンチレン−、−Ｏ−ペンチレン−Ｏ−ペンチレン−Ｏ−ペンチレン−Ｏ−、−ペンチレン−Ｏ−ペンチレン−Ｏ−ペンチレン−、−Ｏ−ペンチレン−Ｏ−ペンチレン−Ｏ−ペンチレン−Ｏ−ペンチレン−、−Ｏ−ペンチレン−Ｏ−ペンチレン−Ｏ−ペンチレン−Ｏ−ペンチレン−Ｏ−、−ペンチレン−Ｏ−ペンチレン−Ｏ−ペンチレン−Ｏ−ペンチレン−、−Ｏ−へキシレン−、−Ｏ−へキシレン−Ｏ−、−Ｏ−へキシレン−Ｏ−へキシレン−、−Ｏ−へキシレン−Ｏ−へキシレン−Ｏ−、−へキシレン−Ｏ−へキシレン−、−Ｏ−へキシレン−Ｏ−へキシレン−Ｏ−へキシレン−、−Ｏ−へキシレン−Ｏ−へキシレン−Ｏ−へキシレン−Ｏ−、−へキシレン−Ｏ−へキシレン−Ｏ−へキシレン−、−Ｏ−ヘプチレン−、−Ｏ−ヘプチレン−Ｏ−、−Ｏ−ヘプチレン−Ｏ−ヘプチレン−、−Ｏ−ヘプチレン−Ｏ−ヘプチレン−Ｏ−、−ヘプチレン−Ｏ−ヘプチレン−、−Ｏ−オクチレン−、−Ｏ−オクチレン−Ｏ−、−Ｏ−オクチレン−Ｏ−オクチレン−、−Ｏ−オクチレン−Ｏ−オクチレン−Ｏ−、−オクチレン−Ｏ−オクチレン−、−Ｏ−ノニレン−、−Ｏ−ノニレン−Ｏ−、−Ｏ−ノニレン−Ｏ−ノニレン−、−Ｏ−ノニレン−Ｏ−ノニレン−Ｏ−、−ノニレン−Ｏ−ノニレン−、−Ｏ−デシレン−、−Ｏ−デシレン−Ｏ−、−Ｏ−デシレン−Ｏ−デシレン−、−Ｏ−デシレン−Ｏ−デシレン−Ｏ−、−デシレン−Ｏ−デシレン−、−Ｏ−ウンデシレン−、−Ｏ−ウンデシレン−Ｏ−、−Ｏ−ドデシレン−、−Ｏ−ドデシレン−Ｏ−、−Ｏ−トリデシレン−、−Ｏ−トリデシレン−Ｏ−、−Ｏ−テトラデシレン−、−Ｏ−テトラデシレン−Ｏ−、−Ｏ−ペンタデシレン−、−Ｏ−ペンタデシレン−Ｏ−、−Ｏ−ヘキサデシレン−、−Ｏ−ヘキサデシレン−Ｏ−、−Ｏ−ヘプタデシレン−、−Ｏ−ヘプタデシレン−Ｏ−、−Ｏ−オクタデシレン−、−Ｏ−オクタデシレン−Ｏ−、−Ｏ−ノナデシレン−、−Ｏ−ノナデシレン−Ｏ−、−Ｏ−イコシレン−、−Ｏ−イコシレン−Ｏ−等を挙げることができる。
【０１１７】
前記「主鎖中に−Ｏ−を１以上有する置換若しくは非置換の直鎖又は分枝の炭素数２〜２０のアルキレン基」の置換基としては、前記「置換若しくは非置換の直鎖又は分枝の炭素数１〜２０のアルキレン基」の置換基と同様である。
【０１１８】
前記「−Ｏ−を１以上有する置換又は非置換の直鎖又は分枝の炭素数２〜２０のアルキレン基」の置換基が、水酸基、ジアルキルアミノ基、アルコキシ基、含窒素ヘテロ環基等であるとき、酸素原子に結合した炭素原子には、前記置換基が存在しないことが好ましい。
【０１１９】
前記「置換又は非置換の芳香族基」の「芳香族基」は、二価の芳香族環であり、芳香族環として具体的には、ベンゼン、ナフタレン、アズレン、アントラセン、テトラセン、ペンタセン、フェナントレン、ピレン、ピロール、フラン、チオフェン、ピラゾール、イミダゾール、オキサゾール、チアゾール、トリアゾール、オキサジアゾール、チアジアゾール、ピリジン、ピリダジン、ピリミジン、ピラジン、トリアジン、インドール、イソインドール、ベンズオキサゾール、ベンズチアゾール、ベンゾイソキサゾール、ベンズイソチアゾール、ベンゾオキサジアゾール、ベンズチアジアゾール、ピロロピリジン、ピロロピラジン、プリン、キノリン、イソキノリン、シノリン、キナゾリン、キノキサリン等を挙げることができる。
【０１２０】
前記「置換又は非置換の芳香族基」の置換基としては、前記「置換若しくは非置換の直鎖又は分枝の炭素数１〜２０のアルキレン基」の置換基と同様の置換基が挙げられる。
【０１２１】
前記、ジアルキルアミノ基、アルキルオキシカルボニル基、及びアルコキシ基におけるアルキルは、直鎖又は分枝の炭素数１〜４のアルキルであり、具体的には、メチル、エチル、ｎ−プロピル、イソプロピル、ｎ−ブチル、ｓ−ブチル、ｔ−ブチル、イソブチルである。
【０１２２】
前記「置換又は非置換の炭素数３〜７のシクロアルキレン基」の「炭素数３〜７のシクロアルキル基」は、二価の環状アルキレン基であり、具体的には、シクロプロピレン、シクロブチレン、シクロペンチレン、シクロヘキシレン、シクロヘプチレン等を挙げることができる。
【０１２３】
前記「置換又は非置換の炭素数３〜７のシクロアルキレン基」の置換基としては、前記「置換若しくは非置換の直鎖又は分枝の炭素数１〜２０のアルキレン基」の置換基と同様の置換基が挙げられる。
【０１２４】
前記Ｒ２’としては、前述のいかなる基であっても構わないが、好ましくは、エチレン、プロピレン、ブチレン、ペンチレン、ヘキシレン、ヘプチレン、オクチレン、ノニレン、デシレン、ドデシレン、−エチレン−Ｏ−エチレン−、−エチレン−Ｏ−エチレン−Ｏ−エチレン−、−エチレン−Ｏ−エチレン−Ｏ−エチレン−Ｏ−エチレン−、−エチレン−Ｏ−エチレン−Ｏ−エチレン−Ｏ−エチレン−Ｏ−エチレン−、−エチレン−Ｏ−エチレン−Ｏ−エチレン−Ｏ−エチレン−Ｏ−エチレン−Ｏ−エチレン−、−エチレン−Ｏ−プロピレン−Ｏ−エチレン−、−エチレン−Ｏ−ブチレン−Ｏ−エチレン−、−エチレン−Ｏ−ペンチレン−Ｏ−エチレン−、−プロピレン−Ｏ−エチレン−Ｏ−プロピレン−、−プロピレン−Ｏ−プロピレン−Ｏ−プロピレン−、及び−ブチレン−Ｏ−ブチレン−、並びに式（Ａ）で表される環状エーテルであり、より好ましくは、エチレン、−エチレン−Ｏ−エチレン−、−エチレン−Ｏ−エチレン−Ｏ−エチレン−、−エチレン−Ｏ−エチレン−Ｏ−エチレン−Ｏ−エチレン−、−エチレン−Ｏ−エチレン−Ｏ−エチレン−Ｏ−エチレン−Ｏ−エチレン−、−エチレン−Ｏ−エチレン−Ｏ−エチレン−Ｏ−エチレン−Ｏ−エチレン−Ｏ−エチレン−、−エチレン−Ｏ−プロピレン−Ｏ−エチレン−、−エチレン−Ｏ−ブチレン−Ｏ−エチレン−、−エチレン−Ｏ−ペンチレン−Ｏ−エチレン−、−プロピレン−Ｏ−エチレン−Ｏ−プロピレン−、−プロピレン−Ｏ−プロピレン−Ｏ−プロピレン−、及び−ブチレン−Ｏ−ブチレン−、並びに式（Ａ）で表される環状エーテルであり、さらに好ましくはエチレン、−エチレン−Ｏ−エチレン−、−エチレン−Ｏ−エチレン−Ｏ−エチレン−、−エチレン−Ｏ−エチレン−Ｏ−エチレン−Ｏ−エチレン−、−エチレン−Ｏ−エチレン−Ｏ−エチレン−Ｏ−エチレン−Ｏ−エチレン−、及び−エチレン−Ｏ−エチレン−Ｏ−エチレン−Ｏ−エチレン−Ｏ−エチレン−Ｏ−エチレン−、並びに式（Ａ）で表される環状エーテルであり、最も好ましくは−エチレン−Ｏ−エチレン−Ｏ−エチレン−及び−エチレン−Ｏ−エチレン−Ｏ−エチレン−Ｏ−エチレン−、並びに式（Ａ）で表される環状エーテルにおいてｎ５及びｎ６が２又は３である環状エーテルである。
【０１２５】
上記一般式（VIII）で表される化合物は、前述の条件を満たす化合物であればいかなる化合物であっても構わないが、具体的には以下の化合物（VIII−１）〜（VIII−１２）を挙げることができる。
【０１２６】
【化１７】
0006528310.tif 000018
【０１２７】
式（IX）のＲ４’における、「置換又は非置換の直鎖又は分枝の炭素数５〜２０のアルキル基」の「直鎖又は分枝の炭素数５〜２０のアルキル基」は、具体的にはｎ−ペンチル基、１-メチルブチル基、２-メチルブチル基、３-メチルブチル基、１，１-ジメチルプロピル基、１，２-ジメチルプロピル基、２，２-ジメチルプロピル基、３−ペンチル基、ｎ−ヘキシル基、１-メチルヘプチル基、２-メチルヘプチル基、３-メチルヘプチル基、４-メチルヘプチル基、１，１-ジメチルブチル基、１，２-ジメチルブチル基、１，３-ジメチルブチル基、２，２-ジメチルブチル基、２，３-ジメチルブチル基、３，３-ジメチルブチル基、３，３-ジメチルブタン−２−イル基、２，３-ジメチルブタン−２−イル基、３−ヘキシル基、２-エチルペンチル基、２-メチルペンタン−３−イル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、イコシル基等を挙げることができる。
【０１２８】
前記「置換又は非置換の直鎖又は分枝の炭素数１〜２０のアルキル基」の置換基としては、前記「置換若しくは非置換の直鎖又は分枝の炭素数１〜２０のアルキレン基」の置換基と同様である。
【０１２９】
前記Ｒ４’としては、前述のいかなる基であっても構わないが、好ましくは、ヘプチル基、オクチル基、ノニル基、ヒドロキシヘプチル基、ヒドロキシオクチル基、及びヒドロキシノニル基、より好ましくは、ヘプチル基、オクチル基、及びノニル基、最も好ましくはオクチル基である。
【０１３０】
上記式（IX）で表される化合物は、前述条件を満たす化合物であればいかなる化合物であっても構わないが、具体的には以下の化合物（IX−１）〜（IX−３）を挙げることができる。
【０１３１】
【化１８】
0006528310.tif 000019
【０１３２】
式（VIII）及び（IX）で表される化合物が不斉炭素原子をもつとき、かかる化合物は、考えられ得るすべての光学異性体を含み、それら光学異性体は任意の比であってよい。例えば、ある光学活性化合物は、エナンチオマーでもラセミでも任意の割合のエナンチオマー混合物でもよく、不斉点が複数存在するときは、任意の割合のジアステレオマー混合物でもよい。
【０１３３】
式（VIII）及び（IX）で表される化合物は、特願２０１４−０９５１４４に記載の方法に従って調製することで得られる。
【０１３４】
含硫黄ポリマーは以下の方法で合成することができる。
含硫黄ポリマー合成の第一段階は、硫黄（Ｓ８）は、有機溶媒に不溶又は溶解しづらいため、反応容器中で加熱することにより硫黄を融解することである。硫黄は多くの同素体（Ｓ8やＳ6、Ｓ１２、Ｓ１８、Ｓ２０等）を持ち、それぞれが融点を有する。硫黄の最安定な同素体は環状構造をした硫黄（Ｓ８）であり、３つの結晶形（α硫黄、β硫黄及びγ硫黄）をもち、その融点はそれぞれ１１２．８℃、１１９．６℃及び１０６．８℃である。そのため、少なくとも硫黄の融解には１２０℃以上の温度で加熱することが必要である。また、硫黄は安定構造のα硫黄から温度の上昇とともにβ硫黄、λ硫黄、μ硫黄へと転移していき、１５９．４℃以上で環状硫黄のラジカル開裂が進み、２価のラジカルができる。このようにして、硫黄（Ｓ８）は１５９．４℃以上の温度でラジカルを発生するため、融解温度は前記温度より低く設定する必要がある。硫黄（Ｓ８）の融解温度としては、好ましくは１２０℃〜１５５℃、より好ましくは１３５℃〜１５５℃、さらに好ましくは１４５℃〜１５５℃、最も好ましくは１５０℃〜１５５℃である。
【０１３５】
含硫黄ポリマー合成の第二段階は、式（VIII）又は（IX）で表されるアリル基を有する修飾剤と硫黄とのラジカル重合である。第一段階で調製した融解した硫黄に前記修飾剤を加えることである。前記修飾剤を加える温度としては、硫黄が融解している温度であれば何℃でもよく、好ましくは１３０℃〜１５５℃、より好ましくは１３５℃〜１５５℃、さらに好ましくは１４５℃〜１５５℃、最も好ましくは１５０℃〜１５５℃である。前記修飾剤は単独重合性が低いため単独重合は行われず、硫黄のラジカルとの反応が進行していく。よって、硫黄（Ｓ８）は１５９．４℃以上の温度でラジカルを発生するため、反応温度を１６０℃以上に設定して前記修飾剤とのラジカル重合反応を行う。この際、硫黄と前記修飾剤が均一に混ざりあっていることが好ましく、攪拌しながら反応を行うこともできる。前記ラジカル反応を行う温度としては、硫黄（Ｓ８）がラジカルを発生する温度である１５９．４℃以上であれば何℃でも構わないが、好ましくは１６０℃〜１９５℃、より好ましくは１６５℃〜１８５℃、さらに好ましくは１６５℃〜１７５℃、最も好ましくは１６５℃〜１７０℃である。
【０１３６】
上記方法で合成された含硫黄ポリマーは、ほぼ定量的に反応が進行するため通常は精製作業を必要としない。しかし、非常に高純度の含硫黄ポリマーを必要とする場合は、本化合物が有機溶媒に溶解することを利用し、反応生成物をクロロホルム、Ｎ−メチル−２−ピロリドン、アセトニトリル、Ｎ，Ｎ−ジメチルホルムアミド、ジメチルスルホキシド等に溶解し、ろ過を行うことで、有機溶媒に不溶の硫黄を除くことができる。また、ろ過後の溶液を、ゲルろ過クロマトグラフィー等の分子ふるいに供することで、ポリマーとモノマーとを分離することが可能である。
【０１３７】
上記の方法で製造された含硫黄ポリマーは、溶媒に溶解するためＮＭＲ測定が可能である。また、ＩＲ測定等の他の分光学的手法により確認することもできる。
【０１３８】
上記の含硫黄ポリマーは、ｎ−ヘキサン等の炭化水素類；クロロホルム、ジクロロメタン等のハロゲン化炭化水素類；ベンゼン、トルエン等の芳香族炭化水素類；メタノール、エタノール等のアルコール類；アセトン等のケトン類；テトラヒドロフラン、ジエチルエーテル等のエーテル類；アセトニトリル、Ｎ，Ｎ−ジメチルホルムアミド、エチルアセテート等の溶媒に可溶である。
【０１３９】
本発明の含硫黄ポリマーの数平均分子量（Ｍｎ）は、５００〜１００００、好ましくは１０００〜５０００、もっとも好ましくは１０００〜２０００である。
【０１４０】
本発明の含硫黄ポリマーにおける、硫黄（Ｓ８）と式（VIII）又は式（IX）で表される化合物とのモル比は、好ましくは１：０．０１〜１：１００であり、より好ましくは、１：０．０５〜１：２０であり、さらに好ましくは１：０．５〜１：１０である。
【０１４１】
また、本発明の含硫黄ポリマーはガラス転移温度を有し、前記ガラス転移温度は、式（VIII）又は式（IX）で表される化合物の構造により大きく異なることを特徴とする。本発明の含硫黄ポリマーのガラス転移温度としては、好ましくは４０℃〜−５０℃、より好ましくは３０℃〜−４５℃、さらに好ましくは−１５℃〜−４０℃である。本発明の含硫黄ポリマーのガラス転移温度は、例えば、示差走査熱量測定（ＤＳＣ）のような周知技術によって測定できる。
【０１４２】
有機硫黄材料の中でも、好ましくは、化合物VIII−７、式VIII−８、VIII−９、VIII−１０、VIII−１１及びVIII−１２から選択されるジアリル化合物と分子状硫黄（Ｓ８）とを混合して加熱することにより得られる含硫黄ポリマーである。
【０１４３】
さらに、正極を形成する際に、上記含硫黄ポリマーを適当な結着剤や導電助剤と混合し、電極層を形成することもできる。また、上記マグネシウム二次電池の正極は、本発明の硫黄系正極活物質、導電助剤、バインダーを混合した正極材料を、撹拌・圧着することによって製造できる。
【０１４４】
バインダーとしては、例えば、ポリフッ化ビニリデン（ＰｏｌｙＶｉｎｙｌｉｄｅｎｅ  ＤｉＦｌｕｏｒｉｄｅ：ＰＶＤＦ）、ポリ四フッ化エチレン（ＰＴＦＥ）、スチレン−ブタジエンゴム（ＳＢＲ）、ポリイミド（ＰＩ）、ポリアミドイミド（ＰＡＩ）、カルボキシメチルセルロース（ＣＭＣ）、ポリ塩化ビニル（ＰＶＣ）、メタクリル樹脂（ＰＭＡ）、ポリアクリロニトリル（ＰＡＮ）、変性ポリフェニレンオキシド（ＰＰＯ）、ポリエチレンオキシド（ＰＥＯ）、ポリエチレン（ＰＥ）、ポリプロピレン（ＰＰ）、ポリビニルアルコール（ＰＶＡ）等が挙げられる。好ましくは、ポリフッ化ビニリデン（ＰＶＤＦ）、ポリ四フッ化エチレン（ＰＴＦＥ）である。
【０１４５】
導電助剤としては、例えば、気相法炭素繊維（Ｖａｐｏｒ  Ｇｒｏｗｎ  Ｃａｒｂｏｎ  Ｆｉｂｅｒ：ＶＧＣＦ）、炭素粉末、カーボンブラック（ＣＢ）、アセチレンブラック（ＡＢ）ポリピロール、ポリアニリン、ケッチェンブラック（ＫＢ）、黒鉛、アルミニウムやチタンなどの正極電位において安定な金属の微粉末等が挙げられる。導電助剤は、多孔質カーボンであることが好ましく、ケッチェンブラック（ＫＢ）がより好ましい。
【０１４６】
含硫黄ポリマー、導電助剤（ＫＢ）及びバインダー（ＰＶＤＦ、ＰＴＦＥ）の配合する重量比としては、含硫黄ポリマー：導電助剤（ＫＢ）：バインダー（ＰＶＤＦ、ＰＴＦＥ）の重量比＝１〜２０：１〜１０：１が好ましく、含硫黄ポリマー：導電助剤（ＫＢ）：バインダー（ＰＶＤＦ、ＰＴＦＥ）の重量比＝５〜１０：１〜５：１がより好ましい。
【０１４７】
本発明のマグネシウム二次電池の負極は、カチオンを吸蔵・放出可能な材料であれば特に限定されず、マグネシウムが好ましい。
【０１４８】
本発明のマグネシウム二次電池は、集電体を備えていても良い。上記集電体としては、二次電池用正極に一般に用いられるものを使用すれば良い。例えば、集電体としては、ステンレス箔、ステンレスメッシュ、アルミニウム箔、アルミニウムメッシュ、パンチングアルミニウムシート、アルミニウムエキスパンドシート、ステンレススチール箔、ステンレススチールメッシュ、パンチングステンレススチールシート、ステンレススチールエキスパンドシート、発泡ニッケル、ニッケル不織布、銅箔、銅メッシュ、パンチング銅シート、銅エキスパンドシート、チタン箔、チタンメッシュ、カーボン不織布、カーボン織布等が挙げられる。好ましくはステンレスメッシュである。
【０１４９】
また、本発明のマグネシウム二次電池では、その形状などについても特に制限はない。例えば、コイン形、ボタン形、シート形、積層形、円筒形、偏平形、角形、電気自動車などに用いる大型のものなど、いずれであってもよい。本発明のポリマーゲル電解質は、電解質溶液の含有量が従来の二次電池に比べて大幅に少ないため、特に大型の電池作製の際に、安全性及び製造コストの面で本発明の効果が顕著に表れる。
【実施例】
【０１５０】
以下に、実施例において本発明をより詳細に説明するが、本発明の技術範囲は、これらに限定されるものではない。
【０１５１】
参考例１．含硫黄ポリマーを含む正極の作成
含硫黄ポリマーの合成は、特願２０１４−０９５１４４を参考に行った。含硫黄ポリマーにおける、硫黄（Ｓ８）とVIII−１１で表される化合物とのモル比が１：０．５のとき、硫黄（Ｓ８）（０．５ｇ，１．９５ｍｍｏｌ）を反応容器に入れ、１５５℃で１０分間攪拌した。硫黄が溶解した後に、特願２０１４−０９５１４４に記載の方法により得た化合物VIII−１１（０．３２８ｇ，０．３９ｍｍｏｌ、）を加え、１６０〜１６５℃に加熱し攪拌した。当初、液状の反応混合物は、２０分程度で固まるが、そのまま反応を続け、６０分間、約１６０℃で加熱反応を行う。さらに、１７０℃に加熱し撹拌することで、黄褐色ゴム状の含硫黄ポリマーを定量的に得た。前記ポリマーの数平均分子量（Ｍｎ）をＧＰＣにより測定したところ、Ｍｎ＝１６００であった。
上記の含硫黄ポリマー（８０ｍｇ）（Ｓ−ＢＵＭＢ２４Ｃ８と称す）をクロロホルム（０．８ｇ）に溶解した。ポリマーの溶解を確認後、ケッチェンブラック（４０ｍｇ）を加えた。この反応溶液に、ポリテトラフルオロエチレン（ＰＴＦＥ、１３ｍｇ）を加えた後、混合物を集電体に圧着させることにより、Ｓ−ＢＵＭＢ２４Ｃ８電極を作製した。
【０１５２】
参考例２．ロタキサンネットワークポリマーの作成
【０１５３】
【化１９】
0006528310.tif 000020
【０１５４】
ロタキサンネットワークポリマーは、国際公開２０１３／０９９２２４号パンフレットを参考に作成した。具体的には、環状化合物（Ｖ−１）（２０ｍｇ）及び直鎖状化合物（VI−１）（１３．８ｍｇ）のジクロロメタン溶液にグラブス触媒（ベンジリデンビス（トリシクロヘキシルホスフィン）ジクロロルテニウム、(２．０ｍｇ）を添加し、４０℃で２４時間撹拌した。エチルビニルエーテルを加え、生成物をジクロロメタンとＤＭＦで数回洗浄し、環状化合物（Ｖ−１）及び直鎖状化合物（VI−１）から成るロタキサンユニットが重合した構造を有するネットワークポリマーを得た。
【０１５５】
実施例１．ポリマーゲル電解質の作製
参考例２で得られたネットワークポリマーを不活性ガス（窒素）雰囲気下で０．７ＭのＭｇ（ＴＦＳＡ）２のＴｒｙｇｌｙｍｅ溶液（２ｍＬ）に浸し、６０℃で１２時間放置した。その後、ネットワークポリマーの表面に付着した余分な電解液をろ紙を用いて除去し、ゲル電解質を得た。
【０１５６】
実施例２．マグネシウム二次電池の作製及び評価
実施例１で得られたポリマーゲル電解質を用い、図１に示されるように、正極に参考例１で作製したＳ−ＢＵＭＢ２４Ｃ８電極又は五酸化バナジウム、負極にマグネシウムを備えたマグネシウム二次電池を作成し、充放電測定を行った。なお、五酸化バナジウムの正極は、五酸化バナジウム(Aldrich社製）とケッチェンブラックとポリフッ化ビニリデンを重量比８：１：１の割合で湿式法によりスラリーを作製し、集電体に塗布・乾燥させることで作製した。
Ｓ−ＢＵＭＢ２４Ｃ８電極又は五酸化バナジウムを正極に用いたマグネシウム二次電池の充放電の測定結果をそれぞれ図２、図３に示す。
【０１５７】
本発明のマグネシウム二次電池の作動温度は２５℃であった。また、有機硫黄材料を電極に用いたマグネシウム二次電池は、レートが０．００５Ｃであり、放電容量が３５０ｍＡｈ／ｇであり、充放電サイクルは１０サイクルであった。五酸化バナジウムを電極に用いたマグネシウム二次電池は、レートが０．００１Ｃであり、放電容量が６５０ｍＡｈ／ｇであり、充放電サイクルは１サイクルであった。ロタキサンネットワークポリマー中の環分子の動きを利用することで、ゲル状態でも良好な充放電が確認された。
【産業上の利用可能性】
【０１５８】
本発明のポリマーゲル電解質は、マグネシウム二次電池の充放電の際の負極のマグネシウム金属の酸化被膜の形成を防ぐことができ、充放電を繰り返し行うことができる。また、本発明のマグネシウム二次電池の作動温度は室温で作動するため、高温での作動により起こる電池の劣化を防ぐことができ、寿命が長い電池を得ることができる。さらに、ロタキサンネットワークポリマーをマグネシウム系ゲル電解質として用いることで、液漏れを防止する効果がある安全なマグネシウム二次電池が得られる。
【図１】
0006528310.tif 000029
【図２】
0006528310.tif 000030
【図３】
0006528310.tif 000031